(57)【要約】  本発明は、アイソタクチックポリプロピレンを含むコンデンサー用２軸延伸ポリプロピレンフィルムであって、前記アイソタクチックポリプロピレンの、ゲルパーミエーションクロマトグラフ（ＧＰＣ）法で測定した重量平均分子量（Ｍｗ）が２５万以上４５万以下であり、分子量分布Ｍｗ／Ｍｎが７以上１２以下で、Ｍｚ／Ｍｎが２０以上４０以下であり、且つ、分子量分布曲線において、対数分子量Ｌｏｇ（Ｍ）＝４．５のときの微分分布値からＬｏｇ（Ｍ）＝６のときの微分分布値を引いた差の値が、Ｌｏｇ（Ｍ）＝４．５のときの微分分布値に対して、８％以上２０％以下であることを特徴とする、コンデンサー用２軸延伸ポリプロピレンフィルムに関する。本発明によれば、耐熱性能、及び耐電圧性能に優れた極薄のコンデンサー用２軸延伸ポリプロピレンフィルムを提供することができる。
2013105552.tif 000002
【特許請求の範囲】
【請求項１】
アイソタクチックポリプロピレンを含むコンデンサー用２軸延伸ポリプロピレンフィルムであって、
前記アイソタクチックポリプロピレンの、ゲルパーミエーションクロマトグラフ（ＧＰＣ）法で測定した重量平均分子量（Ｍｗ）が２５万以上４５万以下であり、
分子量分布Ｍｗ／Ｍｎが７以上１２以下で、Ｍｚ／Ｍｎが２０以上４０以下であり、
且つ、分子量分布曲線において、対数分子量Ｌｏｇ（Ｍ）＝４．５のときの微分分布値からＬｏｇ（Ｍ）＝６のときの微分分布値を引いた差の値が、Ｌｏｇ（Ｍ）＝４．５のときの微分分布値に対して、８％以上２０％以下であることを特徴とする、コンデンサー用２軸延伸ポリプロピレンフィルム。
【請求項２】
前記アイソタクチックポリプロピレンが、高温型核磁気共鳴（高温ＮＭＲ）測定によって求められるメソペンタッド分率（［ｍｍｍｍ］）が９４％以上９８％未満である立体規則性度を有することを特徴とする、請求項１に記載のコンデンサー用２軸延伸ポリプロピレンフィルム。
【請求項３】
前記アイソタクチックポリプロピレンが、カルボニル基を有するヒンダードフェノール系酸化防止剤を少なくとも１種類以上含有し、そのフィルム中における前記ヒンダードフェノール系酸化防止剤の残存含有量が、前記フィルムの総質量に対して、質量基準で４０００ｐｐｍ以上６０００ｐｐｍ以下であることを特徴とする、請求項１又は２に記載のコンデンサー用２軸延伸ポリプロピレンフィルム。
【請求項４】
請求項１〜３のいずれか１項に記載のコンデンサー用２軸延伸ポリプロピレンフィルムであって、
少なくともその一方の面の表面粗さが、中心線平均粗さ（Ｒａ）で０．０５μｍ以上０．１５μｍ以下、且つ最大高さ（Ｒｚ）で０．５μｍ以上１．５μｍ以下であるように微細粗面化されていることを特徴とする、コンデンサー用２軸延伸ポリプロピレンフィルム。
【請求項５】
前記２軸延伸ポリプロピレンフィルムの厚さが、１μｍ以上６μｍ以下であることを特徴とする、請求項１〜４のいずれか１項に記載のコンデンサー用２軸延伸ポリプロピレンフィルム。
【請求項６】
前記アイソタクチックポリプロピレンが、以下の工程（１）〜（２）を含む方法によって得られたことを特徴とする、請求項１〜５のいずれか１項に記載のコンデンサー用２軸延伸ポリプロピレンフィルム；
工程（１）：有機金属化合物触媒成分（ＩＩ）と、四塩化チタンとを反応させて得られた反応生成物に、更に電子供与体（ａ）、及び電子受容体（ｂ）を接触させて、固体状チタン触媒成分（Ｉ）を得る工程；
工程（２）：前記固体状チタン触媒成分（Ｉ）と、有機金属化合物触媒成分（ＩＩ）とを含むオレフィン系重合用触媒の存在下にてプロピレンを重合して、アイソタクチックポリプロピレンを得る工程。
【請求項７】
前記工程（１）が、有機金属化合物触媒成分（ＩＩ）と電子供与体（ａ）との反応物と、四塩化チタンとを反応させて得られた反応生成物に、更に前記電子供与体（ａ）及び電子受容体（ｂ）を接触させて、固体状チタン触媒成分（Ｉ）を得る工程であることを特徴とする、請求項６に記載のコンデンサー用２軸延伸ポリプロピレンフィルム。
【請求項８】
前記オレフィン系重合用触媒が、前記固体状チタン触媒成分（Ｉ）と、有機金属化合物触媒成分（ＩＩ）と、芳香族カルボン酸エステルとを含むオレフィン系重合用触媒であることを特徴とする、請求項６又は７に記載のコンデンサー用２軸延伸ポリプロピレンフィルム。
【発明の詳細な説明】
【技術分野】
【０００１】
本発明は、電子及び電気機器に用いられる極薄コンデンサーフィルムの耐熱性、耐電圧性向上に関するものであり、さらに詳しくは、高温下における耐電圧特性（破壊電圧値の向上）に優れた高容量のコンデンサーに好適であり、かつ非常に薄いフィルム厚を有するコンデンサー用２軸延伸ポリプロピレンフィルムに関するものである。
本発明は、２０１２年１月１１日に日本国に出願された特願２０１２−００２８４９号に基づき優先権を主張し、その内容をここに援用する。
【背景技術】
【０００２】
２軸延伸ポリプロピレンフィルムは、耐電圧性能が高く、誘電損失が低いなどの優れた電気特性を有し、更に、耐湿性も高いためコンデンサー用の誘電体フィルムとしても、広く利用されている。【０００３】
コンデンサー用ポリプロピレンフィルムは、高電圧コンデンサーをはじめとする、各種スイッチング電源や、コンバーター、インバーター等のフィルター用や、平滑用として用いられるコンデンサー類に好ましく用いられている。近年、コンデンサーの小型化、及び高容量化の要求が非常に強く、コンデンサー用フィルムに対しても、薄膜化の要求が高まってきている。【０００４】
さらに、ポリプロピレンフィルムコンデンサーは、近年需要が高まりつつある電気自動車やハイブリッド自動車等に用いられる駆動モーターを制御するためのインバーター電源回路において、平滑用コンデンサーとして、広く用いられ始めている。【０００５】
このような自動車等に用いられるインバーター電源機器用コンデンサーは、小型・軽量・高容量でありながら、−４０℃〜９０℃という広い温度範囲において、長期にわたり高い直流電圧に耐えつつ、安定した動作を継続すること、すなわち、静電容量を維持し続けることが求められている。【０００６】
そのため、上述のインバーター電源機器用コンデンサーに用いられるコンデンサー用の誘電体フィルムにおいては、１〜６μｍと極めて薄い厚さまで延伸することができる、高延伸性能を有し、かつ、より高温下で、より高い直流電圧を負荷しても、フィルムが絶縁破壊されないような、高い耐電圧特性を有すること、すなわち、絶縁破壊電圧の向上が求められている。また、そのようなフィルムからなるコンデンサーにおいては、上述のような温度、及び電圧を、長時間負荷し続けても、フィルムが破壊されない、長期耐用性の向上、すなわち、静電容量の時間変化の最小化が必須となってきている。【０００７】
耐電圧特性を向上させる方法として、ポリプロピレン樹脂の結晶性やフィルム表面の平滑性能を制御することによって、フィルムの絶縁破壊電圧値を向上させる方法が、古くから知られている。例えば、特許文献１などには、酸化防止剤を含んだ高立体規則性ポリプロピレン樹脂からなるコンデンサーが開示されている。また特許文献２などには、高溶融張力ポリプロピレン樹脂を用いることで、高い溶融結晶化温度（高結晶性）と、フィルムの表面平滑性能の制御を実現したフィルム、およびそのコンデンサーに関する技術が開示されている。しかしながら、ポリプロピレン樹脂の単純な高立体規則性化、及び高結晶性化は、フィルムの延伸性の低下を招き、延伸過程においてフィルムが破断しやすくなるため、製造上、好ましくない。また、特許文献２に記載の技術でも、進展著しいコンデンサー市場の要求に対して、十分に応えるまでには至っていない。【０００８】
上述したような極薄のフィルムを得るためには、樹脂、及びキャスト原反シートの延伸性を向上させることが必須となる。しかしながら、この特性、すなわち延伸性の向上は、前述したように、耐電圧性向上のための手法、つまりポリプロピレン樹脂の高結晶性化とは一般的に相容れない物性である。【０００９】
これに対し、特許文献３には、特定の範囲の分子量分布と立体規則性度を有するポリプロピレン樹脂を用い、β晶量が比較的低いキャスト原反から延伸した、微細粗面化フィルムが開示されている。β晶量が比較的低いキャスト原反から延伸した微細粗面化フィルムは、耐電圧特性を有する薄いフィルムであり、適度な表面粗さを有していることから前記３つの特性、すなわち、延伸性能、耐電圧特性、及び長期耐用性に関して満足できるレベルに達した微細粗面化フィルムである。しかしながら、高温下での耐電圧性に関する厳しい要求規格を満たすためには、まだ改善の余地がある。【００１０】
さらに、特許文献４には、ポリプロピレン樹脂に低分子量成分を含有させることにより分子量分布調整を行うことで、ポリプロピレン樹脂の立体規則性を高度化しなくとも、高い耐電圧性能とフィルムの薄膜化を両立できることを開示している。しかしながら、市場が要求する耐電圧性能に関しては、まだ十分に満足できるレベルには達していない。【００１１】
一方、ポリプロピレン樹脂の高分子量成分を調整した技術としては、例えば、特許文献５には、Ｚ平均分子量（Ｍｚ）を調整し、広い分子量分布、すなわち、Ｍｗ／Ｍｎ≧５．４、Ｍｚ／Ｍｎ≧２０とする技術が開示されている。ここで、Ｍｗは、重量平均分子量のことを意味し、Ｍｎは数平均分子量のことを意味する。しかしながら、このような範囲の分子量分布にすることによって、β晶生成に関する効果や、フィルムの成形性に関する改善は行われたものの、高耐熱化、及び高耐電圧化に関しては、充分に検討されておらず、まだ、改善の余地があると言える。【００１２】
さらには、触媒技術を駆使して、１段階の重合、即ち簡便な製造方法で、高分子量成分の調整を行い、広い分子量分布を有するポリプロピレン樹脂を得る技術と、その樹脂を用いたフィルムに関する技術も開示されている（特許文献６）。しかしながら、これらの技術によっても、フィルム厚の極薄化と耐電圧性を両立させ、市場の要求に十分に応えることは難しい状況にある。【００１３】
また、特許文献１でも開示されているように、長期の耐電圧性能やコンデンサーの電気的性能には、酸化防止剤が少なからず影響を及ぼすことが知られている。【００１４】
特許文献７では、フェノール系酸化防止剤の適切な組み合わせと配合量によって、フィルムの誘電損失を低く抑制する技術が開示されている。しかしながら、高電圧負荷時のコンデンサーの寿命、すなわち長期耐用性と、高温下の耐電圧性に関しては例示も示唆もされていない。また、最近の技術として、特許文献８には、高融点の酸化防止剤を用いる事で、高温下でのフィルムの絶縁抵抗を向上させる技術が開示されている。しかしながら、特許文献８の技術においても、高温、高電圧負荷時の電圧性に関しては、例示も示唆もされていない。【００１５】
このように、特許文献１〜８に記載の技術は、進展著しいコンデンサー産業における厳しい要求、すなわち、高温下で、より高い電圧を負荷した際の、フィルムの耐電圧性能に関する厳しい要求を満足させるには依然として至っていない。
【先行技術文献】
【特許文献】
【００１６】
【特許文献１】特開平１０−１１９１２７号公報（２−５頁）
【特許文献２】特開２００６−９３６８９号公報（２−４頁）
【特許文献３】特開２００７−１３７９８８号公報（２−４頁）
【特許文献４】国際公開  ＷＯ２００９−０６０９４４号公報（３−１１頁）
【特許文献５】特開２００４−１７５９３２号公報（２−４頁）
【特許文献６】特開２００９−５７４７３号公報（２−３頁）
【特許文献７】特開２００７−１４６０２６号公報（２−３頁）
【特許文献８】特開２００９−２３１７０５号公報（２−４頁）
【発明の概要】
【発明が解決しようとする課題】
【００１７】
本発明の目的は、高温条件下で高い絶縁破壊電圧特性を有する極薄のコンデンサー用２軸延伸ポリプロピレンフィルムと、そのコンデンサー用金属化ポリプロピレンフィルムを提供することにある。
【課題を解決するための手段】
【００１８】
本発明は、以下に記載のコンデンサー用２軸延伸ポリプロピレンフィルムの発明を包含する。
（１）ゲルパーミエーションクロマトグラフ（ＧＰＣ）法で測定した重量平均分子量（Ｍｗ）が２５万以上４５万以下で、分子量分布Ｍｗ／Ｍｎが７以上１２以下で、Ｍｚ／Ｍｎが２０以上４０以下であり、かつ、分子量分布曲線において、対数分子量Ｌｏｇ（Ｍ）＝４．５のときの微分分布値からＬｏｇ（Ｍ）＝６のときの微分分布値を引いた差が８％以上２０％以下であるアイソタクチックポリプロピレンよりなることを特徴とするコンデンサー用２軸延伸ポリプロピレンフィルム。
（２）前記アイソタクチックポリプロピレンが、高温型核磁気共鳴（高温ＮＭＲ）測定によって求められるメソペンタッド分率（［ｍｍｍｍ］）が９４％以上９８％未満である立体規則性度を有することを特徴とする（１）項記載のコンデンサー用２軸延伸ポリプロピレンフィルム。
（３）前記アイソタクチックポリプロピレンがカルボニル基を有するヒンダードフェノール系酸化防止剤を少なくとも１種類以上含有し、そのフィルム中の残存含有量が４０００ｐｐｍ（質量基準）以上６０００ｐｐｍ（質量基準）以下であることを特徴とする、（１）項又は（２）項に記載のコンデンサー用２軸延伸ポリプロピレンフィルム。
（４）前記２軸延伸ポリプロピレンフィルムは、その少なくとも片方の一面において、表面粗さが、中心線平均粗さ（Ｒａ）が０．０５μｍ以上０．１５μｍ以下で且つ最大高さ（Ｒｚ、旧ＪＩＳ定義でのＲｍａｘ）が０．５μｍ以上１．５μｍ以下であるように微細粗面化されていることを特徴とする（１）項〜（３）項のいずれか１項に記載のコンデンサー用２軸延伸ポリプロピレンフィルム。
（５）前記２軸延伸ポリプロピレンフィルムの厚さが、１μｍ以上６μｍ以下であることを特徴とする（１）項〜（３）項のいずれか１項に記載のコンデンサー用２軸延伸ポリプロピレンフィルム。
（６）前記アイソタクチックポリプロピレンが、有機金属化合物触媒成分（ＩＩ）と四塩化チタンとを反応させ、更に電子供与体（ａ）及び電子受容体（ｂ）と接触させて得られる固体状チタン触媒成分（Ｉ）と、有機金属化合物触媒成分（ＩＩ）とを含むオレフィン系重合用触媒の存在下にて重合して得られることを特徴とする（１）項〜（５）項のいずれか１項に記載のコンデンサー用２軸延伸ポリプロピレンフィルム。
（７）前記固体状チタン触媒成分（Ｉ）が、有機金属化合物触媒成分（ＩＩ）と、電子供与体（ａ）と、四塩化チタンとを反応させ、更に前記電子供与体（ａ）及び電子受容体（ｂ）と接触させて得られる固体状チタン触媒成分（Ｉ）であることを特徴とする（６）項に記載のコンデンサー用２軸延伸ポリプロピレンフィルム。
（８）前記オレフィン系重合用触媒が、前記固体状チタン触媒成分（Ｉ）と有機金属化合物触媒成分（ＩＩ）と芳香族カルボン酸エステルとを含むオレフィン系重合用触媒であることを特徴とする（６）項又は（７）項に記載のコンデンサー用２軸延伸ポリプロピレンフィルム。【００１９】
すなわち、本発明は以下の側面を有する。
［１］アイソタクチックポリプロピレンを含むコンデンサー用２軸延伸ポリプロピレンフィルムであって、
前記アイソタクチックポリプロピレンの、ゲルパーミエーションクロマトグラフ（ＧＰＣ）法で測定した重量平均分子量（Ｍｗ）が２５万以上４５万以下であり、
分子量分布Ｍｗ／Ｍｎが７以上１２以下で、Ｍｚ／Ｍｎが２０以上４０以下であり、
且つ、分子量分布曲線において、対数分子量Ｌｏｇ（Ｍ）＝４．５のときの微分分布値からＬｏｇ（Ｍ）＝６のときの微分分布値を引いた差の値が、Ｌｏｇ（Ｍ）＝４．５のときの微分分布値に対して、８％以上２０％以下であることを特徴とする、コンデンサー用２軸延伸ポリプロピレンフィルム；
［２］前記アイソタクチックポリプロピレンが、高温型核磁気共鳴（高温ＮＭＲ）測定によって求められるメソペンタッド分率（［ｍｍｍｍ］）が９４％以上９８％未満である立体規則性度を有することを特徴とする、［１］に記載のコンデンサー用２軸延伸ポリプロピレンフィルム；
［３］前記アイソタクチックポリプロピレンが、カルボニル基を有するヒンダードフェノール系酸化防止剤を少なくとも１種類以上含有し、そのフィルム中における前記ヒンダードフェノール系酸化防止剤の残存含有量が、前記フィルムの総質量に対して、質量基準で４０００ｐｐｍ以上６０００ｐｐｍ以下であることを特徴とする、［１］又は［２］に記載のコンデンサー用２軸延伸ポリプロピレンフィルム；
［４］［１］〜［３］のいずれか１項に記載のコンデンサー用２軸延伸ポリプロピレンフィルムであって、
少なくともその一方の面の表面粗さが、中心線平均粗さ（Ｒａ）で０．０５μｍ以上０．１５μｍ以下、且つ最大高さ（Ｒｚ）で０．５μｍ以上１．５μｍ以下であるように微細粗面化されていることを特徴とする、コンデンサー用２軸延伸ポリプロピレンフィルム；
［５］前記２軸延伸ポリプロピレンフィルムの厚さが、１μｍ以上６μｍ以下であることを特徴とする、［１］〜［４］のいずれか１項に記載のコンデンサー用２軸延伸ポリプロピレンフィルム；
［６］前記アイソタクチックポリプロピレンが、以下の工程（１）〜（２）を含む方法によって得られたことを特徴とする、［１］〜［５］のいずれか１項に記載のコンデンサー用２軸延伸ポリプロピレンフィルム；
工程（１）：有機金属化合物触媒成分（ＩＩ）と、四塩化チタンとを反応させて得られた反応生成物に、更に電子供与体（ａ）、及び電子受容体（ｂ）を接触させて、固体状チタン触媒成分（Ｉ）を得る工程；
工程（２）：前記固体状チタン触媒成分（Ｉ）と、有機金属化合物触媒成分（ＩＩ）とを含むオレフィン系重合用触媒の存在下にてプロピレンを重合して、アイソタクチックポリプロピレンを得る工程；
［７］前記工程（１）が、有機金属化合物触媒成分（ＩＩ）と電子供与体（ａ）との反応物と、四塩化チタンとを反応させて得られた反応生成物に、更に前記電子供与体（ａ）及び電子受容体（ｂ）を接触させて、固体状チタン触媒成分（Ｉ）を得る工程であることを特徴とする、［６］に記載のコンデンサー用２軸延伸ポリプロピレンフィルム；
［８］前記オレフィン系重合用触媒が、前記固体状チタン触媒成分（Ｉ）と、有機金属化合物触媒成分（ＩＩ）と、芳香族カルボン酸エステルとを含むオレフィン系重合用触媒であることを特徴とする、［６］又は［７］に記載のコンデンサー用２軸延伸ポリプロピレンフィルム。
【発明の効果】
【００２０】
本発明のコンデンサー用２軸延伸ポリプロピレンフィルム（以下、単に「ポリプロピレンフィルム」、「フィルム」、又は「コンデンサー用フィルム」と言うこともある）、及びコンデンサー用金属化ポリプロピレンフィルムを形成しているアイソタクチックポリプロピレンは、平均分子量が数万程度の低分子量成分を非常に多く配合することによって分子量分布を調整しているため、特異な分子量分布を構成している。そのため、高い絶縁破壊強度を示し、高温下で高い電圧を負荷した際の耐性に優れている。【００２１】
また、前記アイソタクチックポリプロピレン（以下、「ポリプロピレン樹脂」と言うこともある）は、非常に広い分子量分布を有し、さらに高分子量成分をも適度に含んでいるため、樹脂の延伸性能が高く、薄いフィルムとすることが可能である。そのため、厚みが１〜６μｍと非常に薄いフィルム厚を有するコンデンサー用フィルムに対しても適用することができる。【００２２】
以上のように、本発明のコンデンサー用２軸延伸ポリプロピレンフィルムを用いることによって、ポリプロピレンフィルムコンデンサーの使用可能温度の高温化、定格電圧の高圧化、コンデンサーの小型化、及び高容量化を、効果的に実現することができる。
【図面の簡単な説明】
【００２３】
【図１】低分子量成分が多くかつ広い分子量分布を有する、本発明のポリプロピレン樹脂１、及び従来型の分子量分布を有するポリプロピレン樹脂２の分子量分布曲線の一例を示すグラフである。
【発明を実施するための形態】
【００２４】
本発明のコンデンサー用２軸延伸ポリプロピレンフィルムは、好ましくは四塩化チタンと、必要に応じて電子供与体（ａ）と、有機金属化合物触媒（ＩＩ）とを反応させて得られた反応生成物に、更に電子供与体（ａ）及び電子受容体（ｂ）とを接触させて固体状チタン触媒成分（Ｉ）を得る工程（１）；及び前記固体状チタン触媒成分（Ｉ）と、有機金属化合物触媒成分（ＩＩ）と、必要に応じて電子供与体（ＩＩＩ）とを含むオレフィン系重合用触媒の存在下にてプロピレンを重合し、アイソタクチックポリプロピレンを得る工程（２）を含む方法により得られたアイソタクチックポリプロピレン原料樹脂を成形して得られたフィルムであって、フィルム形成しているアイソタクチックポリプロピレンのゲルパーミエーションクロマトグラフ（ＧＰＣ）法で測定した重量平均分子量（Ｍｗ）が２５万以上４５万以下で、分子量分布Ｍｗ／Ｍｎが７以上１２以下、かつ、Ｍｚ／Ｍｎが２０以上４０以下であり、分子量分布曲線において、対数分子量Ｌｏｇ（Ｍ）＝４．５のときの微分分布値からＬｏｇ（Ｍ）＝６のときの微分分布値を引いた差の値が、Ｌｏｇ（Ｍ）＝４．５のときの微分分布値に対して、８％以上２０％以下であることを特徴とする、コンデンサー用２軸延伸ポリプロピレンフィルムである。
本発明において用いられる上記オレフィン系重合用触媒は、立体規則性が高く、分子量分布の広い重合体を与える傾向にあるため好ましい。
【００２５】
本発明のコンデンサー用２軸延伸ポリプロピレンフィルムを形成しているポリプロピレン樹脂は、結晶性のアイソタクチックポリプロピレン樹脂であり、プロピレンの単独重合体である。
【００２６】
本発明のコンデンサー用２軸延伸ポリプロピレンフィルムに用いられるポリプロピレン原料樹脂は、多段階の重合や、複数種のポリプロピレンの混合によっても製造することもできるが、１段階の重合、すなわち、単段重合反応により得られた樹脂であることが好ましい。ポリプロピレン原料樹脂が、単段重合反応により得られた樹脂である場合には、簡便な重合体製造装置を用いて原料樹脂の製造を行うことができるため、経済的である上、ポリプロピレン原料樹脂中の高分子量成分が、より微分散した状態となるため好ましい。
【００２７】
＜ポリプロピレン原料樹脂の製造方法＞
本発明のコンデンサー用２軸延伸ポリプロピレンフィルムの製造に用いられるポリプロピレン原料樹脂は、好ましくは、以下のオレフィン系重合用触媒を用いて製造される。
【００２８】
（オレフィン系重合用触媒）
本発明のコンデンサー用２軸延伸ポリプロピレンフィルムに用いられるポリプロピレン原料樹脂は、固体状チタン触媒成分（Ｉ）と、有機金属化合物触媒成分（ＩＩ）と、必要に応じて電子供与体（ＩＩＩ）とを含むオレフィン系重合用触媒の存在下にプロピレンを重合して得られたものであることが好ましい。
すなわち、本発明においてオレフィン系重合用触媒とは、固体状チタン触媒成分（Ｉ）と、有機金属化合物触媒成分（ＩＩ）を含むものである事が好ましい。また、前記オレフィン系重合用触媒には、必要に応じて電子供与体（ＩＩＩ）を含んでいてもよい。
（固体状チタン触媒成分（Ｉ））
固体状チタン触媒成分（Ｉ）は、例えば以下の工程（１）を含む方法によって製造することができる。
工程（１）：有機金属化合物触媒成分（ＩＩ）と四塩化チタンとを反応させて得られた反応生成物に、又は有機金属化合物触媒成分（ＩＩ）と電子供与体（ａ）との反応物と、四塩化チタンとを反応させて得られた反応生成物に、更に電子供与体（ａ）、及び電子受容体（ｂ）とを接触させて、固体状チタン触媒成分（Ｉ）を得る工程。
ここで、前記工程（１）が、有機金属化合物触媒成分（ＩＩ）と電子供与体（ａ）の反応物と、四塩化チタンとを反応させて得られた反応生成物に、更に電子供与体（ａ）、及び電子受容体（ｂ）とを接触させて、固体状チタン触媒成分（Ｉ）を得る工程であることがより好ましい。
上記の四塩化チタンは、必要に応じて、下記のチタン化合物に変更することも可能である。また、後述する固体状チタン触媒成分（Ｉ）の調製法に記載の四塩化チタンも適宜、下記のチタン化合物に置き換えることも出来る。
【００２９】
（固体状チタン触媒成分（Ｉ）の製造に用いられるチタン化合物）
本発明の固体状チタン触媒成分（Ｉ）の製造に用いることができるチタン化合物としては、たとえば下記の一般式で表される４価のチタン化合物が挙げられる。
Ｔｉ（ＯＲ）ｇＸ４−ｇ
（式中、Ｒは好ましくは炭素数１〜８の炭化水素基であり、Ｘはハロゲン原子であり、ｇは０≦ｇ≦４で表される整数である。）
より具体的には、
ＴｉＣｌ４、ＴｉＢｒ４などのテトラハロゲン化チタン；
Ｔｉ（ＯＣＨ３）Ｃｌ３、Ｔｉ（ＯＣ２Ｈ５）Ｃｌ３、Ｔｉ（Ｏ−ｎ−Ｃ４Ｈ９）Ｃｌ３、Ｔｉ（ＯＣ２Ｈ５）Ｂｒ３、Ｔｉ（Ｏ−ｉｓｏ−Ｃ４Ｈ９）Ｂｒ３などのトリハロゲン化アルコキシチタン；
Ｔｉ（ＯＣＨ３）２Ｃｌ２、Ｔｉ（ＯＣ２Ｈ５）２Ｃｌ２などのジハロゲン化アルコキシチタン；
Ｔｉ（ＯＣＨ３）３Ｃｌ、Ｔｉ（Ｏ−ｎ−Ｃ４Ｈ９）３Ｃｌ、Ｔｉ（ＯＣ２Ｈ５）３Ｂｒなどのモノハロゲン化アルコキシチタン；
Ｔｉ（ＯＣＨ３）４、Ｔｉ（ＯＣ２Ｈ５）４、Ｔｉ（ＯＣ４Ｈ９）４、Ｔｉ（Ｏ−２−エチルヘキシル）４などのテトラアルコキシチタンなどを挙げることができる。
これらの中で好ましいものは、テトラハロゲン化チタンであり、特に四塩化チタンが好ましい。これらのチタン化合物は単独で用いても２種以上を組み合わせて用いてもよい。
【００３０】
（固体状チタン触媒成分（Ｉ）の調製方法）
固体状チタン触媒成分（Ｉ）の調製方法に関し、上述の有機金属化合物触媒成分（ＩＩ）と電子供与体（ａ）の反応物と、四塩化チタンとを反応させて得られた反応生成物に、更に電子供与体（ａ）、及び電子受容体（ｂ）とを接触させて、固体状チタン触媒成分（Ｉ）を得る方法については、例えば特開昭５６−１１０７０７号公報にその詳細が記載されているが、概略は以下の通りである。
まず、有機金属化合物触媒成分（ＩＩ）と電子供与体（ａ）との反応生成物を得る。
有機金属化合物触媒成分（ＩＩ）と電子供与体（ａ）との反応は、後述する溶媒中で、反応温度−２０℃から２００℃、好ましくは−１０℃〜１００℃で、３０秒間〜５時間行うことが好ましい。前記有機金属化合物触媒成分（ＩＩ）と電子供与体（ａ）を接触させる順序に制限はなく、使用する量比は、有機金属化合物触媒成分（ＩＩ）の金属元素１モルに対し、電子供与体（ａ）が０．１〜８モル、好ましくは１〜４モルである。使用する溶媒の量は、０．５〜５リットルが好ましく、０．５〜２リットルがより好ましい。
また、前記溶媒としては脂肪族炭化水素が好ましい。
この段階で得られた反応生成物は、固液分離を行わず、反応終了後の液状態のままで次の反応に用いても良い。
【００３１】
次に、前記反応生成物と四塩化チタンとを接触させる。
前記反応生成物と四塩化チタンとの反応は、反応温度が０〜２００℃、好ましくは１０〜９０℃で、５分間〜８時間行うことが好ましい。前記反応生成物と四塩化チタンとを反応させる際、脂肪族炭化水素、又は芳香族炭化水素を溶媒として用いることが出来るが、これら溶媒を用いずに反応を行う方が好ましい。
前記反応生成物と四塩化チタン、好ましく用いられる溶媒との接触は任意の順で行えばよい。また、この接触操作、すなわち、四塩化チタンと好ましく用いられる溶媒中への前記反応生成物への添加工程は、５時間以内に終了することが好ましい。所定量の接触が完了した後、これら反応生成物と四塩化チタン、溶媒との混合物を、１０℃〜９０℃で保持することが好ましい。保持する時間は、８時間以内であることが好ましい。
反応に用いる前記反応生成物、四塩化チタン、及び溶媒の使用量は、四塩化チタン１モルに対し、溶媒が０〜３０００ｍｌであることが好ましく、前記反応生成物はその金属原子数と四塩化チタン中のＴｉ原子数の比（有機金属化合物触媒成分（ＩＩ）の金属原子数／Ｔｉ）で０．０５〜１０が好ましく、０．０６〜０．２であることがより好ましい。
上記の工程が終了後、濾別、又はデカンテーションにより液状部分を分離除去した後、更に溶媒で洗浄を繰り返して固体生成物を得る。得られた固体生成物は、溶媒に懸濁させた状態のまま次の工程に使用しても良く、乾燥して固形物として取り出して使用してもよい。
【００３２】
次いで前記固体生成物に電子供与体（ａ）と電子受容体（ｂ）とを反応させる。
この反応は溶媒を用いないで行う事が出来るが、脂肪族炭化水素を用いて行う方が好ましい。電子供与体（ａ）の使用量は、前記固体生成物１００ｇに対して、１０ｇ〜１０００ｇが好ましく、５０ｇ〜２００ｇがより好ましい。また、電子受容体（ｂ）の使用量は、前記固体生成物１００ｇに対して、１０ｇ〜１０００ｇが好ましく、２０ｇ〜５００ｇがより好ましい。また、溶媒使用量は、０〜３０００ｍｌが好ましく、１００〜１０００ｍｌがより好ましい。
これらの成分を、−１０℃〜４０℃で、３０秒間〜６０分間接触させた後、４０℃〜２００℃、より好ましくは５０℃〜１００℃で３０秒間〜５時間保持させる。固体生成物、電子供与体（ａ）、電子受容体（ｂ）、及び溶媒を接触させる順序は任意である。例えば、電子供与体（ａ）と電子受容体（ｂ）とを、固体生成物と混合する前に、予め接触させておいても良く、この場合は電子供与体（ａ）と電子受容体（ｂ）とを１０〜１００℃で３０分間〜２時間接触させた後、４０℃以下に冷却したものを、固体生成物と混合することが好ましい。
固体生成物と電子供与体（ａ）及び電子受容体（ｂ）の接触保持終了後、濾別、もしくはデカンテーションにより液状部分を除去し、更に溶媒で洗浄を繰り返すことにより固体状チタン触媒成分（Ｉ）が得られる。
得られた固体状チタン触媒成分（Ｉ）は乾燥して固体物として取り出すか、又は溶媒に懸濁させた状態のままで、次の反応に用いることが出来る。
【００３３】
（固体状チタン触媒成分（Ｉ）の製造に用いられる有機金属化合物触媒成分（ＩＩ））
固体状チタン触媒成分（Ｉ）の製造に用いる有機金属化合物触媒成分（ＩＩ）は、後述するプロピレンの重合時に用いられる有機金属化合物触媒成分（ＩＩ）と同様のものが用いられる。好ましくは以下の一般式で表される有機アルミニウム化合物である。
ＡｌＲｎＲ’ｎ’Ｘ３−（ｎ＋ｎ’）
（式中、Ｒ、Ｒ’は、アルキル基、アリール基、アルカリール基、シクロアルキル基等の炭化水素基を表す。また、Ｒ、Ｒ’はアルコキシ基であってもよい。Ｘはフッ素、塩素、臭素、及びヨウ素のハロゲンを表わす。また、ｎ、ｎ’は０＜ｎ＋ｎ’≦３を満たす任意の整数である。）
その具体例としてはトリメチルアルミニウム、トリエチルアルミニウム、トリ−ｎ−プロピルアルミニウム、トリ−ｎ−ブチルアルミニウム、トリ−ｉ−ブチルアルミニウム、トリ−ｎ−ヘキシルアルミニウム、トリ−ｉ−ヘキシルアルミニウム、トリ−２−メチルペンチルアルミニウム、トリ−ｎ−オクチルアルミニウム、トリ−ｎ−デシルアルミニウム等のトリアルキルアルミニウム類、ジエチルアルミニウムモノクロライド、ジ−ｎ−プロピルアルミニウムモノクロライド、ジ−ｉ−ブチルアルミニウムモノクロライド、ジエチルアルミニウムモノフルオライド、ジエチルアルミニウムモノブロマイド、ジエチルアルミニウムモノアイオダイド等のジエチルアルミニウムモノハライド類、ジエチルアルミニウムハイドライド等のアルキルアルミニウムハイドライド類、メチルアルミニウムセスキクロライド、エチルアルミニウムセスキクロライド、エチルアルミニウムジクロライド、ｉ−ブチルアルミニウムジクロライド等のアルキルアルミニウムハライド類などが挙げられる。その他、モノエトキシジエチルアルミニウム、ジエトキシモノエチルアルミニウム等のアルコキシアルキルアルミニウム類を用いる事も出来る。
これらの有機アルミニウム化合物は２種以上を混合して用いることもできる。
【００３４】
（固体状チタン触媒成分（Ｉ）の製造に用いられる電子供与体（ａ））
電子供与体（ａ）としては、以下に示す種々のものを用いることができるが、本発明においては、エーテル類を主体に用い、その他の電子供与体はエーテル類と共用することが好ましい。
電子供与体（ａ）として用いられるものは、酸素、窒素、硫黄、燐のいずれかの原子を有する有機化合物、すなわち、エーテル類、アルコール類、エステル類、アルデヒド類、脂肪酸類、ケトン類、ニトリル類、アミン類、アミド類、尿素、又はチオ尿素類、イソシアネート類、アゾ化合物、ホスフイン類、ホスファイト類、ホスフィナイト類、チオエーテル類、チオアルコール類などである。
【００３５】
前記電子供与体（ａ）の具体例としては、ジエチルエーテル、ジ−ｎ−プロピルエーテル、ジ−ｎ−ブチルエーテル、ジイソアミルエーテル、ジ−ｎ−ペンチルエーテル、ジ−ｎ−ヘキシルエーテル、ジ−ｉ−ヘキシルエーテル、ジ−ｎ−オクチルエーテル、ジ−ｉ−オクチルエーテル、ジ−ｎ−ドデシルエーテル、ジフェニルエーテル、エチレングリコールモノメチルエーテル、ジエチレングリコールジメチルエーテル、テトラヒドロフラン等のエーテル類、メタノール、エタノール、プロパノール、ブタノール、ペンタノール、ヘキサノール、オクタノール、フェノール、クレゾール、キシレノール、エチルフェノール、ナフトール等のアルコール類、メタクリル酸メチル、酢酸エチル、ギ酸ブチル、酢酸アミル、酪酸ビニル、酢酸ビニル、安息香酸エチル、安息香酸プロピル、安息香酸ブチル、安息香酸オクチル、安息香酸２−エチルヘキシル、トルイル酸メチル、トルイル酸エチル、トルイル２−エチルヘキシル、アニス酸メチル、アニス酸エチル、アニス酸プロピル、ケイ皮酸エチル、ナフトエ酸メチル、ナフトエ酸エチル、ナフトエ酸プロピル、ナフトエ酸ブチル、ナフトエ酸２−エチルヘキシル、フェニル酢酸エチルなどのエステル類、アセトアルデヒド、ベンズアルデヒドなどのアルデヒド類、ギ酸、酢酸、プロピオン酸、酪酸、シュウ酸、こはく酸、アクリル酸、マレイン酸などの脂肪酸、安息香酸などの芳香族酸、メチルエチルケトン、メチルイソブチルケトン、ベンゾフェノンなどのケトン類、アセトニトリル等のニトリル類、メチルアミン、ジエチルアミン、トリブチルアミン、トリエタノールアミン、β−（Ｎ，Ｎ−ジメチルアミノ）エタノール、ピリジン、キノリン、α−ピコリン、Ｎ，Ｎ，Ｎ’，Ｎ’−テトラメチルヘキサエチレンジアミン、アニリン、ジメチルアニリンなどのアミン類、ホルムアミド、ヘキサメチルリン酸トリアミド、Ｎ，Ｎ，Ｎ’，Ｎ’，Ｎ’’−ペンタメチル−Ｎ’−β−ジメチルアミノメチルリン酸トリアミド、オクタメチルピロホスホルアミド等のアミド類、Ｎ，Ｎ，Ｎ’，Ｎ’−テトラメチル尿素等の尿素類、フェニルイソシアネート、トルイルイソシアネートなどのイソシアネート類、アゾベンゼンなどのアゾ化合物、エチルホスフィン、トリエチルホスフィン、トリ−ｎ−ブチルホスフィン、トリ−ｎ−オクチルホスフィン、トリフェニルホスフィン、トリフェニルホスフィンオキシドなどのホスフィン類、ジメチルホスファイト、ジｎ−オクチルホスファイト、トリエチルホスファイト、トリｎ−ブチルホスファイト、トリフェニルホスファイト、ジエチルホスファイト、エチルブチルホスファイト、ジフェニルホスフィナイトなどのホスファイト類、ジエチルチオエーテル、ジフェニルチオエーテル、メチルフェニルチオエーテル、エチレンサルファイド、プロピレンサルファイドなどのチオエーテル、エチルチオアルコール、ｎ−プロピルチオアルコール、チオフェノールなどのチオアルコール類などを挙げる事も出来る。
【００３６】
上記以外の電子供与体（ａ）としては、フタル酸エステル類等の芳香族多価カルボン酸エステルも例として挙げることが出来る。具体的には、フタル酸エチル、フタル酸ｎ−ブチル、フタル酸イソブチル、フタル酸ヘキシル、フタル酸へプチル等のフタル酸アルキルエステルが好ましく、フタル酸ジイソブチルがより好ましい。
これらのうち、電子供与体（ａ）としては、エーテル類が好ましく、特に好ましく用いられる化合物は、イソアミルエーテルである。これらの電子供与体（ａ）は２種類以上を混合、又は組合せて使用する事も出来る。
【００３７】
（固体状チタン触媒成分（Ｉ）の製造に用いられる電子受容体（ｂ））
電子受容体（ｂ）は、周期律表３〜６族、１３〜１６族の元素のハロゲン化物であることが好ましい。具体例としては、無水塩化アルミニウム、四塩化ケイ素、塩化第一錫、塩化第二錫、四塩化チタン、四塩化ジルコニウム、三塩化リン、五塩化リン、四塩化バナジウム、五塩化アンチモンなどが挙げられる。これらの化合物は２種類以上を混合して用いることも出来る。上記化合物のうち、最も好ましいのは四塩化チタンである。
本発明の固体状チタン触媒成分（Ｉ）としては、上述の製造方法によって得られたものだけでなく、分子量分布が広く、立体規則性の高いオレフィン重合体が得られる触媒を用いることも出来る。
【００３８】
（オレフィン系重合用触媒の調製方法）
前述の工程（１）で得られた固体状チタン触媒成分（Ｉ）と、有機金属化合物触媒成分（ＩＩ）と、必要に応じて電子供与体（ＩＩＩ）を所定量組み合わせて、本発明のオレフィン系重合用触媒を得ることができる。
本発明においては、前記オレフィン系重合用触媒が、固体状チタン触媒成分（Ｉ）と、有機金属化合物触媒成分（ＩＩ）と、電子供与体（ＩＩＩ）を含むオレフィン系重合用触媒であることが好ましい。
本発明のオレフィン系重合用触媒においては、固体状チタン触媒成分（Ｉ）１ｇに対して、有機金属化合物触媒成分（ＩＩ）を、０．１〜５００ｇ組み合わせて用いることが好ましい。
【００３９】
（オレフィン系重合用触媒として用いられる有機金属化合物触媒成分（ＩＩ））
前記の固体状チタン触媒成分（Ｉ）と組み合わせてオレフィン系重合用触媒を形成する有機金属化合物触媒成分（ＩＩ）としては、第１３族金属を含む化合物、たとえば、有機アルミニウム化合物や、第１族金属とアルキルアルミニウムとの錯アルキル化物、第２族金属の有機金属化合物などを用いることができる。これらの中でも、有機アルミニウム化合物を用いる事が好ましい。
前記有機金属化合物触媒成分（ＩＩ）としては、具体的には、ＥＰ５８５８６９Ａ１等の公知の文献に記載された有機金属化合物触媒成分を、好ましい例として挙げることができる。
具体的な好ましい有機金属化合物触媒成分（ＩＩ）の例としては、トリメチルアルミニウム、トリエチルアルミニウム、トリブチルアルミニウム、トリオクチルアルミニウム等のトリアルキルアルミニウム化合物、ジエチルアルミニウムクロリド、ジブチルアルミニウムクロリド、エチルアルミニウムセスキクロリド、エチルアルミニウムジクロリド等のハロゲン含有アルキルアルミニウム化合物が挙げられる。これらの中でもハロゲン含有アルキルアルミニウムが好ましく、更にはジエチルアルミニウムクロリド、ジブチルアルミニウムクロリド、エチルアルミニウムセスキクロリドが好ましい。
【００４０】
（オレフィン系重合用触媒として用いられる電子供与体（ＩＩＩ））
本発明において好適に用いられるオレフィン系重合用触媒は、前記有機金属化合物触媒成分（ＩＩ）と共に、必要に応じて電子供与体（ＩＩＩ）を含んでいてもよい。電子供与体（ＩＩＩ）として好ましくは、前述の電子供与体（ａ）と同じものが挙げられる。
また、電子供与体（ＩＩＩ）としては、安息香酸エチル、安息香酸プロピル、安息香酸ブチル、安息香酸オクチル、安息香酸２‐エチルヘキシル、トルイル酸メチル、トルイル酸エチル、トルイル酸２−エチルヘキシル、アニス酸メチル、アニス酸エチル、アニス酸プロピル、ケイ皮酸エチル、ナフトエ酸メチル、ナフトエ酸プロピル、ナフトエ酸ブチル、ナフトエ酸２−エチルヘキシル、フェニル酢酸エチルなどの芳香族モノカルボン酸エステルや、フタル酸エステルなどの芳香族ポリカルボン酸エステルを用いることができる。
本発明のオレフィン系重合用触媒として、更に好ましくは、α−オレフィンを反応させて予備活性化したのちに、前記エステルを加えて本発明の触媒としたものである。
前述の化合物以外にも、有機ケイ素化合物を電子供与体（ＩＩＩ）として用いることができる。この有機ケイ素化合物としては、たとえば下記一般式（４）で表される化合物を用いることができる。
ＲｎＳｉ（ＯＲ’）４−ｎ      ・・・（４）
（式中、ＲおよびＲ’は炭化水素基であり、ｎは０＜ｎ＜４の整数である。）
【００４１】
上記のような一般式（４）で示される有機ケイ素化合物としては、具体的には、ジイソプロピルジメトキシシラン、ｔ−ブチルメチルジメトキシシラン、ｔ−ブチルメチルジエトキシシラン、ｔ−アミルメチルジエトキシシラン、ジシクロヘキシルジメトキシシラン、シクロヘキシルメチルジメトキシシラン、シクロヘキシルメチルジエトキシシラン、ビニルトリメトキシシラン、ビニルトリエトキシシラン、ｔ−ブチルトリエトキシシラン、フェニルトリエトキシシラン、シクロヘキシルトリメトキシシラン、シクロペンチルトリメトキシシラン、２−メチルシクロペンチルトリメトキシシラン、シクロペンチルトリエトキシシラン、ジシクロペンチルジメトキシシラン、ジシクロペンチルジエトキシシラン、トリシクロペンチルメトキシシラン、ジシクロペンチルメチルメトキシシラン、ジシクロペンチルエチルメトキシシラン、シクロペンチルジメチルエトキシシランなどが用いられる。
このうちビニルトリエトキシシラン、ジフェニルジメトキシシラン、ジシクロヘキシルジメトキシシラン、シクロヘキシルメチルジメトキシシラン、ジシクロペンチルジメトキシシランが好ましく用いられる。
【００４２】
また、国際公開第２００４／０１６６６２号パンフレットに記載されている下記式（５）で表されるシラン化合物も、本発明の電子供与体（ＩＩＩ）として好ましく用いることができる。
Ｓｉ（ＯＲａ）３（ＮＲｂＲｃ）      ・・・（５）
上記式（５）中、Ｒａは、炭素数１〜６の炭化水素基であり、Ｒａとしては、炭素数１〜６の不飽和あるいは飽和脂肪族炭化水素基などが挙げられ、特に好ましくは炭素数２〜６の炭化水素基が挙げられる。具体例としてはメチル基、エチル基、ｎ−プロピル基、ｉｓｏ−プロピル基、ｎ−ブチル基、ｉｓｏ−ブチル基、ｓｅｃ−ブチル基、ｎ−ペンチル基、ｉｓｏ−ペンチル基、シクロペンチル基、ｎ−ヘキシル基、シクロヘキシル基等が挙げられ、これらの中でもエチル基が特に好ましい。
【００４３】
式（５）中、Ｒｂは、炭素数１〜１２の炭化水素基または水素である。Ｒｂとしては、炭素数１〜１２の不飽和脂肪族炭化水素基、飽和脂肪族炭化水素基、または水素などが挙げられる。具体例としては水素原子、メチル基、エチル基、ｎ−プロピル基、ｉｓｏ−プロピル基、ｎ−ブチル基、ｉｓｏ−ブチル基、ｓｅｃ−ブチル基、ｎ−ペンチル基、ｉｓｏ−ペンチル基、シクロペンチル基、ｎ−ヘキシル基、シクロヘキシル基、オクチル基等が挙げられ、これらの中でもエチル基が特に好ましい。
【００４４】
式（５）中、Ｒｃは、炭素数１〜１２の炭化水素基、または水素である。Ｒｃとしては、炭素数１〜１２の不飽和脂肪族炭化水素基、飽和脂肪族炭化水素基、または水素などが挙げられる。具体例としてはメチル基、エチル基、ｎ−プロピル基、ｉｓｏ−プロピル基、ｎ−ブチル基、ｉｓｏブチル基、ｓｅｃ−ブチル基、ｎ−ペンチル基、ｉｓｏ−ペンチル基、シクロペンチル基、ｎ−ヘキシル基、シクロヘキシル基、オクチル基等が挙げられ、これらの中でもエチル基が特に好ましい。
【００４５】
上記式（５）で表される化合物の具体例としては、
ジメチルアミノトリエトキシシラン、
ジエチルアミノトリメトキシシラン、
ジエチルアミノトリエトキシシラン、
ジエチルアミノトリ−ｎ−プロポキシシラン、
ジ−ｎ−プロピルアミノトリエトキシシラン、
メチル−ｎ−プロピルアミノトリエトキシシラン、
ｔ−ブチルアミノトリエトキシシラン、
エチル−ｎ−プロピルアミノトリエトキシシラン、
エチル−ｉｓｏ−プロピルアミノトリエトキシシラン、
メチルエチルアミノトリエトキシシラン等が挙げられる。
【００４６】
また、電子供与体（ＩＩＩ）として用いられる、前記有機ケイ素化合物の他の例としては、下記式（６）で表される化合物が挙げられる。
ＲＮＳｉ（ＯＲａ）３  ・・・（６）
（式（６）中、ＲＮは、環状アミノ基である。また、Ｒａはアルキル基を表す。）
前記環状アミノ基として、例えば、パーヒドロキノリノ基、パーヒドロイソキノリノ基、１，２，３，４−テトラヒドロキノリノ基、１，２，３，４−テトラヒドロイソキノリノ基、オクタメチレンイミノ基等が挙げられる。
【００４７】
上記式（６）で表される化合物として具体的には、
（パーヒドロキノリノ）トリエトキシシラン、
（パーヒドロイソキノリノ）トリエトキシシラン、
（１，２，３，４−テトラヒドロキノリノ）トリエトキシシラン、
（１，２，３，４−テトラヒドロイソキノリノ）トリエトキシシラン、
オクタメチレンイミノトリエトキシシラン等が挙げられる。
【００４８】
これらの有機ケイ素化合物は、２種以上組み合わせて用いることもできる。また、電子供与体（ＩＩＩ）として他に有用な化合物としては、複数の炭素原子を介して２個以上のエーテル結合を有する化合物、所謂ポリエーテル化合物も好ましい例として挙げられる。このような化合物としては、例えば特開平４−２１８５０７号公報などに開示されているものを挙げることが出来る。
【００４９】
これらのポリエーテル化合物の中でも、１，３−ジエーテル類が好ましく、特に、２−イソプロピル−２−イソブチル−１，３−ジメトキシプロパン、２，２−ジイソブチル−１，３−ジメトキシプロパン、２−イソプロピル−２−イソペンチル−１，３−ジメトキシプロパン、２，２−ジシクロヘキシル−１，３−ジメトキシプロパン、２，２−ビス（シクロヘキシルメチル）−１，３−ジメトキシプロパンが好ましい。
【００５０】
これらの化合物は、単独で用いることも、２種以上を組み合わせて用いることもできる。
本発明においては、電子供与体（ＩＩＩ）として、芳香族カルボン酸エステルを用いることが特に好ましい。
すなわち、本発明においては、前記オレフィン系重合用触媒が、前記固体状チタン触媒成分（Ｉ）と、有機金属化合物触媒成分（ＩＩ）と、芳香族カルボン酸エステルとを含むオレフィン系重合用触媒であることが特に好ましい。
なお、前記オレフィン系重合用触媒は、上記のような各成分以外にも必要に応じてオレフィン重合に有用なその他の成分を含んでいてもよい。その他の成分としては、たとえば、シリカなどの無機酸化物担体、帯電防止剤、粒子凝集剤、保存安定剤などが挙げられる。但し、上記オレフィン系重合用触媒から得られる樹脂をコンデンサーフィルム材料として用いる場合には、シリカなどの無機酸化物は出来る限り使用しないことが好ましい。
【００５１】
本発明に係るポリプロピレン原料樹脂は、好ましくは前記の様なオレフィン系重合用触媒の存在下で、プロピレンを単独で重合することによって得られるものである。
前述のオレフィン系重合用触媒を用いたポリプロピレン原料樹脂の製造方法では、多段重合を行わなくても、少ない段数の重合、例えば単段重合であっても、分子量分布の広いポリプロピレンを得ることができる。特に、メルトフローレート（以下、「ＭＦＲ」ということもある）が同等である従来のチタン、マグネシウム、ハロゲンを含む固体状チタン触媒を用いたオレフィン重合体よりも、分子量の大きい成分の比率が比較的高く、かつ分子量の低い成分の比率も高いポリプロピレン原料樹脂が得られる。この特徴は、後述するゲルパーミエーションクロマトグラフィー（ＧＰＣ）測定により確認することができる。すなわち、分子量分布値を表す、重量平均分子量（Ｍｗ）／数平均分子量（Ｍｎ）値、およびＺ平均分子量（Ｍｚ）／数平均分子量（Ｍｎ）値の両方が高いポリプロピレン原料樹脂を得ることができる。
【００５２】
＜２軸延伸ポリプロピレンフィルムを形成しているポリプロピレン樹脂＞
前記オレフィン系重合用触媒より得られたポリプロピレン原料樹脂をキャスト原反シートに成形し、前記キャスト原反シートに二軸延伸を施すことにより、本願発明の２軸延伸ポリプロピレンフィルムを得ることが出来る。
本発明のフィルムを形成しているポリプロピレン樹脂は、ゲルパーミエーションクロマトグラフ（ＧＰＣ）法で測定した重量平均分子量（Ｍｗ）が２５万以上４５万以下、好ましくは、２５万以上４０万以下である。ＧＰＣ法により得られる重量平均分子量（Ｍｗ）／数平均分子量（Ｍｎ）の比から計算される分子量分布は、７以上１２以下であり、７．５以上１２以下がより好ましく、７．５以上１１以下であることが更に好ましい。さらに、Ｚ平均分子量（Ｍｚ）／数平均分子量（Ｍｎ）の比から計算される分子量分布は、２０以上４０以下であり、２０以上３０以下がより好ましく、２５以上３０以下であることが更に好ましい。ここで、「ポリプロピレン樹脂」とは、前記ポリプロピレン原料樹脂をキャスト原反シートに成形し、前記キャスト原反シートに２軸延伸を施すことによって形成した２軸延伸ポリプロピレンフィルムを形成しているポリプロピレン樹脂のことを意味する。
【００５３】
本発明のフィルムを形成しているポリプロピレン樹脂において、重量平均分子量が４５万を超えると、樹脂流動性が著しく低下し、キャスト原反シートの厚さの制御が困難となる。その結果、本発明の目的である１〜６μｍと非常に薄い延伸フィルムを、フィルムの幅方向に精度良く作製することが出来なくなるため、実用上好ましくない。また、ポリプロピレン樹脂の重量平均分子量が２５万に満たない場合、押し出し成形法による成形性は良好となるが、シートおよびフィルムの厚みムラが発生し易くなる上、出来たシートの力学特性や、熱的特性、機械的特性の低下とともに延伸性が著しく低下し、２軸延伸成形が出来なくなるという製造上や、製品性能上の問題が生じるため、好ましくない。すなわち、本発明の２軸延伸ポリプロピレンフィルムにおいては、前記フィルムを形成しているポリプロピレン樹脂の重量平均分子量が、２５万以上４５万以下であれば、樹脂流動性や、フィルムの延伸性が低下せず、キャスト原反シートの厚さを制御して、フィルムの厚みが１〜６μｍという非情に薄い延伸フィルムを精度よく作成することができるため好ましい。
【００５４】
特に、前記オレフィン系重合用触媒を用いてプロピレンの重合を行うことにより、Ｍｚ／Ｍｎ値の高い重合体が得られる。
分子量分布が広い、すなわち、Ｍｗ／Ｍｎ値が高いポリプロピレン原料樹脂は、成形性や剛性に優れることが当業者においては常識とされている。一方で、Ｍｚ／Ｍｎ値が高いことは、高分子量成分の含有比率が高いことを表しており、さらなる延伸性の向上や、β晶の形成に有利であると考えられる。
【００５５】
前記オレフィン系重合用触媒を用いて重合されたポリプロピレン原料樹脂は、多段重合を行わなくてもＭｚ／Ｍｎ値が高いことから、高分子量成分の含有比率が高く、更には触媒レベル、即ちナノレベルで、その高分子量成分が、ポリプロピレン原料樹脂成分中に分散していると考えられる。その為、内部構造の均一性がより高まり、更なる延伸性の向上や、β晶の形成に有利であると考えられる。
【００５６】
２軸延伸ポリプロピレンフィルムを形成しているポリプロピレン樹脂の重量平均分子量、及び分子量分布測定値を得るためのゲルパーミエーションクロマトグラフ（ＧＰＣ）装置には、特に制限はなく、ポリオレフィン類の分子量分析が可能な一般に市販されている高温型ＧＰＣ装置、例えば、東ソー株式会社製、示差屈折計（ＲＩ）内蔵型高温ＧＰＣ測定機、ＨＬＣ−８１２１ＧＰＣ−ＨＴ等を利用することが可能である。具体的な測定条件としては、ＧＰＣカラムとして、東ソー株式会社製、ＴＳＫｇｅｌＧＭＨＨＲ−Ｈ（２０）ＨＴを３本連結させたものが用いられる。また、カラム温度は１４０℃に設定され、溶離液にはトリクロロベンゼンを用い、流速は１．０ｍｌ／ｍｉｎに設定して測定を行う。検量線の作製には、東ソー株式会社製の標準ポリスチレンを用い、測定結果はポリプロピレン値に換算される。このようにして得られる重量平均分子量の対数値を、対数分子量「Ｌｏｇ（Ｍ）」と称する。
【００５７】
さらに、本発明のコンデンサー用２軸延伸ポリプロピレンフィルムを形成しているポリプロピレン樹脂は、前述の重量平均分子量、及び分子量分布の範囲を有すると同時に、分子量微分分布曲線において、前述の対数分子量Ｌｏｇ（Ｍ）＝４．５のときの微分分布値からＬｏｇ（Ｍ）＝６のときの微分分布値を引いた差の値が、Ｌｏｇ（Ｍ）＝４．５のときの微分分布値に対して、８％以上２０％以下の値、好ましくは１２％以上１８％以下の値、より好ましくは１６％以上１８％以下の値である必要がある。このことは、対数分子量Ｌｏｇ（Ｍ）が４〜５の間、つまり重量平均分子量のより低分子量側、すなわち、重量平均分子量１万から１０万の成分（以下、「低分子量成分」とも称する）の分布値が、重量平均分子量のより高分子量側、すなわち、Ｌｏｇ（Ｍ）＝６前後、すなわち重量平均分子量１００万前後の成分（以下、「高分子量成分」とも称する）の分布値に比較して、ある程度高い構成であることを意味している（図１参照）。本発明においては、低分子量成分の代表値としてＬｏｇ（Ｍ）＝４．５における微分分布値を、高分子量成分の代表値として、Ｌｏｇ（Ｍ）＝６のときの微分分布値を採用した。
【００５８】
つまり、分子量分布Ｍｗ／Ｍｎが７〜１２であるといっても、この数値は単に分子量分布幅の広さを表しているに過ぎず、その中の高分子量成分、低分子量成分の構成状況までは分からない。そこで、本態様においては、コンデンサー用２軸延伸ポリプロピレンフィルムを形成しているポリプロピレン樹脂が、広い分子量分布を有すると同時に、その分子量分布の構成を調整し、重量平均分子量１万から１０万の成分を、重量平均分子量１００万の成分に対して、ある一定割合以上含む分布構成とすることにより、フィルムの延伸性と耐電圧性を両立させている。
【００５９】
本発明のコンデンサー用２軸延伸ポリプロピレンフィルムを形成しているポリプロピレン樹脂においては、低分子量成分の構成を、高分子量成分の構成より多くする必要が有るため、重量平均分子量のより低分子量側であるＬｏｇ（Ｍ）＝４．５の微分分布値から、高分子量側のＬｏｇ（Ｍ）＝６のときの微分分布値を引いた差は、「正」でなければならず、その量は、Ｌｏｇ（Ｍ）＝４．５のときの微分分布値に対して、８％以上の値を必要とする。しかしこの差が２０％を超えると、低分子量成分が多くなりすぎるため、製膜性や機械的耐熱性に難点が生じるため、実用上好ましくない。
【００６０】
前述の微分分布値は、ＧＰＣ法においては、一般に次のようにして測定することができる。ＧＰＣの示差屈折検出計（ＲＩ検出器）において検出される強度分布の時間曲線（一般には、溶出曲線と呼ぶ）を、分子量既知の物質から得た検量線を用い、対数分子量（Ｌｏｇ（Ｍ））に対する分布曲線とする。ここで、ＲＩ検出強度は、成分濃度と比例関係にあるので、分布曲線の全面積を１００％とした場合の対数分子量Ｌｏｇ（Ｍ）に対する積分分布曲線を得ることが出来る。微分分布曲線は、この積分分布曲線をＬｏｇ（Ｍ）で、微分することによって得ることができる。したがって、本発明における「微分分布」とは、濃度分率の分子量に対する微分分布のことを意味する。この曲線から、特定のＬｏｇ（Ｍ）のときの微分分布値を読み、本態様に係る関係を得ることが出来る。
【００６１】
従来の技術では、立体規則性度（結晶性）の値を高くすることによって、高い耐電圧性を実現できるが、それだけでは、延伸性が低下し、非常に薄いフィルムを得ることは困難である。２軸延伸ポリプロピレンフィルムを形成しているポリプロピレン樹脂の重量平均分子量、分子量分布、高分子量成分、及び低分子量成分の構成比を前記範囲に収まるように調整することにより、さらなる耐電圧性と延伸性とを付与することができる。
【００６２】
本発明の２軸延伸ポリプロピレンフィルムでは、前記フィルムを形成しているポリプロピレン樹脂の分子量分布の構成において、重量平均分子量がより低分子量側の、重量平均分子量Ｍｗが約３１６００（Ｌｏｇ（Ｍ）＝４．５）の成分が、重量平均分子量がより高分子量側の、重量平均分子量Ｍｗが１００万（Ｌｏｇ（Ｍ）＝６）の成分よりも多く存在する。前記ポリプロピレン樹脂の立体規則性度と分子量分布がほぼ同一のフィルムにおいては、ポリプロピレン樹脂の重量平均分子量が小さい程、その絶縁破壊電圧が高い、すなわち、耐電圧性が良好であることが知られている。このように、分子量分布、すなわち、Ｍｗ／Ｍｎ、及びＭｚ／Ｍｎを前記範囲内に維持しながら、低分子量成分を多く存在させることにより、２軸延伸ポリプロピレンフィルムの耐電圧性を向上させることが出来る。
【００６３】
本発明のポリプロピレン２軸延伸フィルムを製造するためのポリプロピレン原料樹脂を製造する重合方法としては、上述の調製方法に限らず、一般的に公知の重合方法をなんら制限無く用いることが出来る。一般的に公知の重合方法としては、例えば、気相重合法、塊状重合法、スラリー重合法が例として挙げられる。
【００６４】
本発明のポリプロピレン原料樹脂の重合法としては、１つの重合反応機による単段（一段）重合反応であってもよく、少なくとも２つ以上の重合反応器を用いた多段重合反応であっても良い。さらには、反応器中に水素あるいはコモノマーを分子量調整剤として添加して行う重合方法であっても良い。
【００６５】
また、本発明のポリプロピレン２軸延伸フィルムを形成しているポリプロピレン樹脂のＬｏｇ（Ｍ）＝４．５の微分分布値から、高分子量側のＬｏｇ（Ｍ）＝６のときの微分分布値を引いた差の値を、Ｌｏｇ（Ｍ）＝４．５のときの微分分布値に対して、８〜２０％の間に調整する方法としては、重合条件によって、分子量分布を調整したポリプロピレン原料樹脂を用いてポリプロピレン２軸延伸フィルムを製造する方法、分解剤によって、高分子量成分を選択的に分解処理したポリプロピレン原料樹脂を用いてポリプロピレン２軸延伸フィルムを製造する方法、あるいは異なる分子量の樹脂をブレンドしたポリプロピレン原料樹脂を用いてポリプロピレン２軸延伸フィルムを製造する方法などが挙げられる。
【００６６】
重合条件によって、分子量分布の構成を調整したポリプロピレン原料樹脂を用いてポリプロピレン２軸延伸フィルムを製造する方法を用いる場合、前記本発明のオレフィン系重合用触媒を用いてポリプロピレン原料樹脂を製造する方法であれば、単段重合反応によって、分子量分布や重量平均分子量の構成を容易に調整することが可能となるため好ましい。
一方、多段重合反応により製造したポリプロピレン原料樹脂を用いてフィルムの製造を行う場合、例えば、次のような方法でポリプロピレン原料樹脂を製造することができる。
【００６７】
触媒の存在下、高分子量重合反応器と低分子量または中分子量反応器の複数の反応器を用いて、高温で重合を行う。生成樹脂の高分子量成分、及び低分子量成分は、反応器における順番を問わず調整することができる。まず、第１重合工程において、原料であるプロピレン、及び触媒が第１重合反応器に供給される。これらの成分とともに、分子量調整剤としての水素を、要求されるポリマーの分子量に到達するために必要な量を混合する。反応温度は、例えばスラリー重合の場合、７０〜１００℃程度、滞留時間は２０分〜１００分間程度であることが好ましい。複数の反応器は、例えば直列に繋いで使用することができ、その場合、第１の工程の重合生成物は、追加のプロピレン、触媒、分子量調整剤とともに連続的に次の反応器に送られる。続いて、第１重合工程の重合生成物よりも低い重量平均分子量、あるいは高い重量平均分子量を有する重合物を調整するための第２の重合が行われる。第１及び第２の反応器の収量（生産量）を調整することによって、高分子量成分及び低分子量成分の組成（構成）を調整することが可能となる。
【００６８】
使用される触媒としては、本発明に係る前記オレフィン系重合用触媒を用いる事が好ましい。また、助触媒成分やドナーを含んでも構わない。触媒や重合条件を適宜調整することによって、分子量分布をコントロールすることが可能となるため好ましい。
【００６９】
過酸化分解によって、分子量分布を調整したポリプロピレン原料樹脂を用いてポリプロピレン２軸延伸フィルムを製造する方法を用いる場合、過酸化水素や有機過酸化物などの分解剤による過酸化処理によってポリプロピレン原料樹脂の分子量分布を調整した、ポリプロピレン原料樹脂を用いる事が好ましい。
ポリプロピレンのような崩壊型ポリマーに過酸化物を添加すると、ポリマーからの水素引抜き反応が起こり、生じたポリマーラジカルは一部再結合し架橋反応も起こすが、殆どのラジカルは二次分解（β開裂）を起こし、より分子量の小さな二つのポリマーに分かれることが知られている。したがって、高分子量成分から高い確率で分解が進行し、その結果、低分子量成分が増大し、分子量分布の構成を調整することが出来る。低分子量成分を適度に含有しているポリプロピレン原料樹脂を過酸化分解により得る方法としては、例えば、次のような方法が例示できる。
【００７０】
重合して得たポリプロピレン原料樹脂の重合粉、あるいはペレットと、有機過酸化物として、例えば、１，３−ビス−（ターシャリー−ブチルパーオキサイドイソプロピル）−ベンゼンなどを、ポリプロピレン原料樹脂の総質量に対して、０．００１質量％〜０．５質量％程度、目標とする高分子量成分、及び低分子量成分の組成（構成）を考慮しながら調整添加する。  目的の組成を有するポリプロピレン原料樹脂の重合粉、又はペレットを、溶融混練器機にて、１８０℃〜３００℃程度で溶融混練することによって、目的の分子量分布を有するポリプロピレン原料樹脂を得ることが出来る。
【００７１】
ブレンド（樹脂混合）により低分子量成分の含有量を調整したポリプロピレン原料樹脂を用いてポリプロピレン２軸延伸フィルムを製造する方法を用いる場合には、異なる分子量の原料樹脂を、少なくとも２種類以上の原料樹脂を、ドライあるいは、溶融混合方法によって得られたポリプロピレン原料樹脂を用いる事が好ましい。
一般的には、主要樹脂（Ａ）に、それより重量平均分子量が高いか、あるいは低い添加樹脂（Ｂ）を、主要樹脂（Ａ）の総質量に対して、１〜４０質量％程度混合する、２種のポリプロピレン混合系をポリプロピレン原料樹脂として用いる事が好ましい。前記ポリプロピレン混合系は、低分子量成分量の調整が行い易いため、好ましい。
【００７２】
また、前記混合調整を用いる場合、ＭＦＲにより、樹脂の平均分子量を測定することもできる。この場合、主要原料（Ａ）と添加樹脂（Ｂ）のＭＦＲの差は、１〜３０ｇ／１０分程度としておくのが、調整の際の利便性の観点から良い。
異なる分子量のポリプロピレン原料樹脂（Ａ）、および添加樹脂（Ｂ）を混合する方法としては、特に制限はないが、重合粉あるいはペレットを、ミキサー等を用いてドライブレンドする方法や、主要樹脂（Ａ）と添加樹脂（Ｂ）の重合粉あるいはペレットを、混練機に供給し、溶融混練してブレンド樹脂を得る方法などがあるが、いずれでも構わない。
【００７３】
使用するミキサーや混練機にも特に制限は無く、また、混練機も、１軸スクリュータイプ、２軸スクリュータイプあるいは、それ以上の多軸スクリュータイプの何れを用いてもよい。さらに、２軸以上のスクリュータイプの場合、同方向回転、異方向回転のどちらの混練タイプでも構わない。
【００７４】
溶融混練によるブレンドの場合は、良好な混練さえ得られれば、混練温度にも特に制限はないが、一般的には、２００℃から３００℃の範囲であり、２３０℃から２７０℃が好ましい。混練温度が３００℃をこえると、樹脂の劣化を招くので好ましくない。樹脂の混練混合の際の劣化を抑制するため、混練機に窒素などの不活性ガスをパージしても構わない。溶融混練された樹脂は、一般的に公知の造粒機を用いて、適当な大きさにペレタイズすることによって、混合ポリプロピレン原料樹脂ペレットを得ることが出来る。
【００７５】
本発明の２軸延伸ポリプロピレンフィルム中に含まれる重合触媒残渣等に起因する総灰分は、電気特性を良化するために可能な限り少ないことが好ましく、ポリプロピレンフィルムの総質量に対して、質量基準で５０ｐｐｍ以下、好ましくは４０ｐｐｍ以下である。
【００７６】
上述の方法等によって、本発明のポリプロピレン２軸延伸フィルムを形成しているポリプロピレン樹脂のＬｏｇ（Ｍ）＝４．５の微分分布値から、高分子量側のＬｏｇ（Ｍ）＝６のときの微分分布値を引いた差の値を、Ｌｏｇ（Ｍ）＝４．５のときの微分分布値に対して、８〜２０％の間に調整することができる。本発明のコンデンサー用２軸延伸ポリプロピレンフィルムは、前記オレフィン系重合用触媒を用いることにより得られたポリプロピレン原料樹脂を、フィルムに成型して得られたものである事が好ましい。
また、本発明の２軸延伸ポリプロピレンフィルムを形成しているポリプロピレン樹脂が、前述の如き重量平均分子量、及び分子量分布を有すると同時に、高温核磁気共鳴測定（ＮＭＲ）によって求められる立体規則性度であるメソペンタッド分率［「ｍｍｍｍ」］が、９４％以上９８％未満であり、さらに好ましくは、９５％以上９７％以下である分子特性を有することを特徴とするコンデンサー用２軸延伸ポリプロピレンフィルムであることが好ましい。
【００７７】
メソペンタッド分率［ｍｍｍｍ］が９４％以上であると、立体規則性の高い成分により、樹脂の結晶性が向上し、高い耐電圧特性が奏される。一方、メソペンタッド分率［ｍｍｍｍ］が９４％未満であると、耐電圧性や、機械的耐熱性が劣る傾向にある。また、メソペンタッド分率［ｍｍｍｍ］が９８％以上であると、キャスト原反シート成形の際の固化速度（結晶化速度）が早くなりすぎ、シート成形用の金属ドラムからの剥離が発生し易くなったり、延伸性が低下する。すなわち、本発明の２軸延伸ポリプロピレンフィルムを形成しているポリプロピレン樹脂のメソペンタッド分率［ｍｍｍｍ］が、９４％以上９８％未満であれば、樹脂の結晶性が向上して高い耐電圧特性を有すると共に、キャスト原反シート成形の際の固化速度が速くなりすぎず、シート成形用の金属ドラムからの剥離が発生しにくいため好ましい。
ここで、「メソペンタッド分率［ｍｍｍｍ］」とは、５個隣接したモノマー単位の立体規則性含量を決定するための指標である。
【００７８】
前記メソペンタッド分率（［ｍｍｍｍ］）を測定するための高温ＮＭＲ装置としては、特に制限はなく、ポリオレフィン類の立体規則性度が測定可能な一般に市販されている高温型核磁気共鳴（ＮＭＲ）装置、例えば、日本電子株式会社製、高温型フーリエ変換核磁気共鳴装置（高温ＦＴ−ＮＭＲ）、ＪＮＭ−ＥＣＰ５００等が利用可能である。観測核は、１３Ｃ（１２５ＭＨｚ）であり、測定温度は、１３５℃、溶媒には、オルト−ジクロロベンゼン（ＯＤＣＢ：ＯＤＣＢと重水素化ＯＤＣＢの混合溶媒（混合比＝４／１））を用いる。高温ＮＭＲによる方法は、公知の方法、例えば、「日本分析化学・高分子分析研究懇談会編、新版  高分子分析ハンドブック、紀伊国屋書店、１９９５年、６１０頁」に記載の方法により行うことが出来る。
【００７９】
測定モードは、シングルパルスプロトンブロードバンドデカップリング、パルス幅は、９．１μｓｅｃ（４５°パルス）、パルス間隔５．５ｓｅｃ、積算回数４５００回、シフト基準は、ＣＨ３（ｍｍｍｍ）＝２１．７ｐｐｍとされる。
【００８０】
立体規則性度を表すペンタッド分率は、同方向並びの連子「メソ（ｍ）」と異方向の並びの連子「ラセモ（ｒ）」の５連子（ペンタッド）の組み合わせ（「ｍｍｍｍ」や「ｍｒｒｍ」など）に由来する各シグナルの強度の積分値の百分率で算出される。「ｍｍｍｍ」や「ｍｒｒｍ」などに由来する各シグナルの帰属に関しては、例えば、「Ｔ．Ｈａｙａｓｈｉ  ｅｔ  ａｌ．，Ｐｏｌｙｍｅｒ，２９巻，１３８頁（１９８８）」などのスペクトルの記載を参照して決定することができる。
【００８１】
このように、本発明のコンデンサー用２軸延伸ポリプロピレンフィルムを形成しているポリプロピレン樹脂は、前記載の低分子量成分、すなわち、重量平均分子量が１万〜１０万の低分子量成分の適度な含有によって、従来技術のようにメソペンタッド分率で、９８％を超えるような非常に高い立体規則性度を有せずとも、高い耐電圧性を維持したまま、延伸性を付与することができる。
前記メソペンタッド分率（［ｍｍｍｍ］）は、前出の重合条件や触媒の種類、触媒量など、適宜調整することによって、コントロールすることができる。
本発明において、２軸延伸ポリプロピレンフィルムの高温耐電圧性（絶縁破壊強度）とは、ＪＩＳ−Ｃ２３３０（対応規格  ＩＥＣ６０６７４−３−１  １９９８） ７．４．１１．２（絶縁破壊電圧・平板電極法：Ｂ法）に準じて交流（ＡＣ）による絶縁破壊電圧値を測定した交流絶縁破壊強度、及びＪＩＳ−Ｃ２３３０  ７．４．１１．２（絶縁破壊電圧・平板電極法：Ｂ法）に準じ、絶縁破壊電圧値を直流（ＤＣ）にて測定した直流絶縁破壊強度のことを意味する。本発明において、「高温耐電圧性に優れる」とは、前記の交流絶縁破壊強度の値が３００Ｖａｃ／μｍ以上であり、直流絶縁破壊強度の値が４８０Ｖｄｃ／μｍ以上であることを意味する。
【００８２】
このようにして、コンデンサー用２軸延伸ポリプロピレンフィルムの高温下における短期間の耐電圧性（絶縁破壊電圧値）は改善することができる。しかしながら、市場、特に、前出の自動車産業用途においては、高温下で、高電圧を負荷し続けた場合のフィルムの長寿命化（長期耐用性）が、一層求められている。
上述のような高温下、高電圧をコンデンサーに負荷し続けると、コンデンサー素子においては、フィルム内で自己発熱が発生し、酸化、及び熱劣化が時間と共に進行し、その結果、コンデンサー性能、すなわち、コンデンサーの静電容量が低下する。
【００８３】
このようなコンデンサー素子（あるいはコンデンサーフィルム）の長期耐用性は、コンデンサー素子に、実際に使用する温度や電圧よりも高温・高電圧を負荷させて、コンデンサー素子（あるいはコンデンサーフィルム）の寿命（長期耐用性）を評価する方法が一般に良く知られている。具体的には、１００℃以上（例えば１０５℃）の環境温度の下、直流高電圧（例えば６００〜９００Ｖ）を、コンデンサー素子に負荷し続けた場合、コンデンサー素子の静電容量の変化率を長期間（例えば２０００時間：約８０日間）にわたり記録する方法が良く知られている。
【００８４】
劣化の進行が少なく長期耐用性が良好なフィルム、すなわち長寿命のフィルムを用いたコンデンサーは、上述のような高電圧を２０００時間負荷しても、フィルムの劣化の程度が少ないため、静電容量の低下が小さい。一方、劣化の進行が速く、長期耐用性に劣るフィルムを用いたコンデンサーの場合は、時間とともに静電容量の低下が大きくなる傾向にある。
このように、コンデンサーフィルムの長期耐用試験は、コンデンサー素子として、前述の高温、高電圧を所定時間（例えば２０００時間：約８０日間）負荷し続けた場合の静電容量変化によって評価されるため、この静電容量変化の改善が重要な技術要件となる。
ここで、本発明のコンデンサー用フィルムの長期耐用性（静電容量変化）とは、１０５℃の高温槽中にて、コンデンサー素子に直流１．０ｋＶの電圧を１分間負荷し、電圧負荷を終えた後の素子の容量をＬＣＲテスターで測定し、素子を再度高温槽内に戻し、２回目の電圧負荷を行い、２回目の容量変化（累積）を求め、これを４回繰り返す手法により評価した、１回目と４回目の電気容量の変化率のことを意味する。本発明において、「長期耐用性に優れる」とは、前記手法で測定した４回目の電気容量変化率が、−２０％以下の値であることを意味する。
【００８５】
本発明は、さらに、長期使用時に、時間と共に進行する劣化を抑制することのできる、コンデンサー用２軸延伸ポリプロピレンフィルムにも関する。具体的には、前記２軸延伸ポリプロピレンフィルムを形成しているアイソタクチックポリプロピレンが、カルボニル基を有するヒンダードフェノール系酸化防止剤を少なくとも１種類以上含有し、そのフィルム中における前記ヒンダードフェノール系酸化防止剤の残存含有量は、前記フィルムの総質量に対して、質量基準で４０００ｐｐｍ以上６０００ｐｐｍ以下であることを特徴とする、コンデンサー用２軸延伸ポリプロピレンフィルムに関する。
【００８６】
上記本発明のコンデンサー用２軸延伸ポリプロピレンフィルムに用いられるカルボニル基を有するヒンダードフェノール系酸化防止剤としては、例えば、トリエチレングリコール−ビス［３−（３−ターシャリー−ブチル−５−メチル−４−ヒドロキシフェニル）プロピオネート）（ＢＡＳＦ社製、商品名：イルガノックス２４５）、１，６−ヘキサンジオール−ビス［３−（３，５−ジ−ターシャリー−ブチル−４−ヒドロキシフェニル）プロピオネート］（ＢＡＳＦ社製、商品名：イルガノックス２５９）、ペンタエリスルチル・テトラキス［３−（３，５ジ−ターシャリーブチル−４−ヒドロキシフェニル）プロピオネート］（ＢＡＳＦ社製、商品名：イルガノックス１０１０）、２，２−チオ−ジエチレンビス［３−（３，５−ジ−ターシャリー−ブチルー４−ヒドロキシフェニル）プロピオネート］（ＢＡＳＦ社製、商品名：イルガノックス１０３５）、オクタデシル−３−（３，５−ジ−ターシャリー−ブチル−４−ヒドロキシフェニル）プロピオネート（ＢＡＳＦ社製、商品名：イルガノックス１０７６）、Ｎ，Ｎ’−ヘキサメチレンビス（３，５−ジ−ターシャリー−ブチル−４−ヒドロキシ−ヒドロシンナマミド）（ＢＡＳＦ社製、商品名：イルガノックス１０９８）などが挙げられる。このうち、高分子量であり、ポリプロピレン樹脂との相溶性に富み、低揮発性かつ耐熱性に優れたペンタエリスルチル・テトラキス［３−（３，５−ジ−ターシャリーブチル−４−ヒドロキシフェニル）プロピオネート］が最も好ましい。
【００８７】
本発明のコンデンサー用２軸延伸ポリプロピレンフィルムにおけるカルボニル基を有するヒンダードフェノール系酸化防止剤の含有量、すなわち、フィルム中における残存量は、前記フィルムの総質量に対して、質量基準で４０００ｐｐｍ以上６０００ｐｐｍ以下である。
カルボニル基を有するヒンダードフェノール系酸化防止剤の含有量（フィルム中における残存量）が、前記フィルムの総質量に対して、質量基準で４０００ｐｐｍ未満の場合、２軸延伸ポリプロピレンフィルムの長期寿命試験中における酸化劣化抑制効果が不十分である。すなわち、高温、高電圧下における長期耐用性の向上効果、すなわち、静電容量の低下の抑制が十分に発揮されず好ましくない。一方、フィルム中のカルボニル基を有するヒンダードフェノール系酸化防止剤の残存量が、前記フィルムの総質量に対して、質量基準で６０００ｐｐｍを超えると、酸化防止剤自身が電荷のキャリア（ある種の不純物）となる場合があり、結果として、高電圧下において電流を発生し、熱暴走あるいは破裂などと呼ばれる破壊に至らしめる現象が発生するため、かえって長期耐性を失うことになるので好ましくない。カルボニル基を有するヒンダードフェノール系酸化防止剤のフィルム中の残存量は、より好ましくは、前記フィルムの総質量に対して、質量基準で４５００ｐｐｍ以上６０００ｐｐｍ以下であり、さらにより好ましくは、５０００ｐｐｍ以上６０００ｐｐｍ以下である。
【００８８】
ポリプロピレン樹脂と分子レベルで相溶性が良好であるカルボニル基を有するヒンダードフェノール系酸化防止剤を、上述の最適な範囲で含有させたコンデンサー用フィルムは、前述の分子量分布調整によって得られる高い耐電圧性（絶縁破壊電圧値）を維持したまま、１００℃以上という非常に高温の寿命促進試験において、１０００時間、すなわち、４０日以上の長期に渡って、静電容量が低下せず（劣化が進行せず）、長期耐用性に優れている。
フィルム中のカルボニル基を有するヒンダードフェノール系酸化防止剤の含有量を上述の範囲にコントロールする方法については、後述の酸化防止剤の箇所にて説明する。
【００８９】
本発明のコンデンサー用２軸延伸ポリプロピレンフィルムを形成しているポリプロピレン樹脂の分子特性（重量平均分子量、分子量分布、分子量分布の構成、立体規則性度）は、フィルム製造用の原料樹脂そのものの値ではなく、製膜工程を経た後のフィルムを形成している樹脂の値のことを指す。このフィルムを形成しているポリプロピレン樹脂は、製膜工程中に、押出器内では、熱劣化、酸化劣化、せん断劣化、または伸長劣化などを、少なからず発生して、分解が進んでいる。それに伴い、重量平均分子量、分子量分布、立体規則性も、ポリプロピレン原料樹脂と製膜後のフィルムを形成しているポリプロピレン樹脂とでは、多くの場合、異なるものとなる。フィルムの耐電圧性や耐熱性に影響を及ぼすものは、フィルムの状態となっている、ポリプロピレン樹脂の分子特性の方である。
【００９０】
劣化の進行度合い、即ち分子量分布や立体規則性の変化は、押出器内の窒素パージ（酸化の抑制）、押出機内のスクリュー形状（せん断力）キャスト時のＴダイの内部形状（せん断力）、酸化防止剤の添加量（酸化の抑制）、キャスト時の巻き取り速度（伸長力）などにより調整することが可能である。
【００９１】
ポリプロピレン原料樹脂中には、必要に応じて押出機内での劣化を抑制するための酸化防止剤、塩素吸収剤や紫外線吸収剤等の安定剤、滑剤、可塑剤、難燃化剤、帯電防止剤などの添加剤を、本発明の効果を損なわない範囲で添加することができる。
【００９２】
ポリプロピレン原料樹脂中に添加される酸化防止剤としては、押出機内での熱劣化、又は酸化劣化を抑制することを目的とした酸化防止剤（以下、「１次剤」とも称する）と、コンデンサーフィルムとしての長期使用における劣化抑制、コンデンサー性能向上に寄与する酸化防止剤（以下、「２次剤」とも称する）の少なくとも２つの目的を持って使用される。
これら１次剤と２次剤は、それぞれ異なっていてもよく、同じであってもよい。
【００９３】
１次剤、及び２次剤として、異なる種類の酸化防止剤を用いる場合、押出機内での劣化抑制を目的とする１次剤として、例えば、２，６−ジ−ターシャリー−ブチル−パラ−クレゾール（一般名称：ＢＨＴ）を、ポリプロピレン原料樹脂の総質量に対して、質量基準で１０００ｐｐｍ〜４０００ｐｐｍ程度添加できる。この目的の酸化防止剤は、押出機内での成形工程にてほとんどが消費され、製膜成形後のフィルム中には、ほとんど残存しない。ここで、「ほとんど残存しない」とは、フィルム中の前記１次剤の残存量が、ポリプロピレンの原料樹脂の総質量に対して、質量基準で１００ｐｐｍ未満のことを指す。
【００９４】
本発明が目的とする、コンデンサーとして長期使用した際の劣化抑制、性能向上に寄与する２次剤としては、カルボニル基を有するヒンダードフェノール系酸化防止剤が挙げられる。
カルボニル基を有するヒンダードフェノール系酸化防止剤としては、例えば、トリエチレングリコール−ビス［３−（３−ターシャリー−ブチル−５−メチル−４−ヒドロキシフェニル）プロピオネート］（商品名：イルガノックス２４５）、１，６−ヘキサンジオール−ビス［３−（３，５−ジ−ターシャリー−ブチル−４−ヒドロキシフェニル）プロピオネート］（商品名：イルガノックス２５９）、ペンタエリスルチル・テトラキス［３−（３，５−ジ−ターシャリーブチル−４−ヒドロキシフェニル）プロピオネート］（商品名：イルガノックス１０１０）、２，２−チオ−ジエチレンビス［３−（３，５−ジターシャリー−ブチルー４−ヒドロキシフェニル）プロピオネート］（商品名：イルガノックス１０３５）、オクタデシル−３−（３，５−ジ−ターシャリー−ブチル−４−ヒドロキシフェニル）プロピオネート（商品名：イルガノックス１０７６）、Ｎ，Ｎ’−ヘキサメチレンビス（３，５−ジ−ターシャリー−ブチル−４−ヒドロキシ−ヒドロシンナマミド）（商品名：イルガノックス１０９８）などが挙げられる。このうち、高分子量であり、ポリプロピレンとの相溶性に富み、低揮発性かつ耐熱性に優れたペンタエリスルチル・テトラキス［３−（３，５−ジ−ターシャリーブチル−４−ヒドロキシフェニル）プロピオネート］が、最も好ましい。
カルボニル基を有するヒンダードフェノール系酸化防止剤の添加量は、ポリプロピレン原料樹脂の総質量に対して、質量基準で５０００ｐｐｍ以上７０００ｐｐｍ以下の範囲であることが好ましく、５５００ｐｐｍ以上７０００ｐｐｍ以下であることがより好ましい。
【００９５】
本発明に係るコンデンサー用２軸延伸ポリプロピレンフィルムに含有される、カルボニル基を有するヒンダードフェノール系酸化防止剤のフィルム中における残存量を、前記フィルムの総質量に対して、質量基準で４０００ｐｐｍ以上６０００ｐｐｍ以下とするためには、その添加量を前述の範囲とする必要がある。これは、前述の様に、押出機内での劣化抑制を目的とする１次剤の有無によらず、押出機内で少なからず、カルボニル基を有するヒンダードフェノール系酸化防止剤も消費されるためである。押出器内でのカルボニル基を有するヒンダードフェノール系酸化防止剤の消費量は、ポリプロピレン原料樹脂の総質量に対して、質量基準で、通常１０００ｐｐｍ〜２０００ｐｐｍ程度である。
【００９６】
即ち、ポリプロピレン原料樹脂の総質量に対する、カルボニル基を有するヒンダードフェノール系酸化防止剤の添加量が、質量基準で５０００ｐｐｍより少ないと、コンデンサー用２軸延伸ポリプロピレンフィルム内における前記酸化防止剤の残存量が４０００ｐｐｍより少なくなるため、高電圧下における長期耐用性の向上効果が十分に発揮されない。一方、カルボニル基を有するヒンダードフェノール系酸化防止剤の添加量が７０００ｐｐｍより多いと、フィルム中の前記酸化防止剤の残存量が６０００ｐｐｍを超え、前述の如く、酸化防止剤自身が、電荷のキャリア（ある種の不純物）となり、かえって長期耐性を失う傾向にある。
【００９７】
押出機内での熱劣化、又は酸化劣化を抑制することを目的とする１次剤として、上述の酸化防止剤を使用しない場合、この目的の酸化防止剤として、カルボニル基を有するヒンダードフェノール系酸化防止剤で代用することができる。この場合、押出機内での成形工程での劣化抑制に、カルボニル基を有するヒンダードフェノール系酸化防止剤がかなり消費されるので、１次剤を用いない場合の、前記ヒンダードフェノール系酸化防止剤の添加量は、ポリプロピレン原料樹脂の総質量に対して、質量基準で６０００ｐｐｍ以上７０００ｐｐｍ以下とすることが好ましい。
【００９８】
＜キャスト原反シートの成形方法＞
本発明の２軸延伸ポリプロピレンフィルムを製造するための、延伸前のキャスト原反シートを成形する方法としては、公知の各種方法を採用することが出来る。例えば、原料となるポリプロピレン原料樹脂ペレット、ドライ混合されたポリプロピレン原料樹脂ペレット（および／あるいは重合粉）あるいは、予め溶融混練して作製した混合ポリプロピレン原料樹脂ペレットからなる原料ペレット類を押出機に供給した後、１７０〜３２０℃で加熱溶融し、ろ過フィルターを通した後、１７０℃〜３２０℃、好ましくは、２００℃〜３００℃で再度加熱溶融してＴダイから溶融押し出しする。その後、８０℃〜１４０℃に保持された少なくとも１個以上の金属ドラムで、冷却、固化させ、未延伸のキャスト原反シートを成形する方法等を採用できる。
【００９９】
このシート成形の際に、金属ドラム群の温度を、８０℃〜１４０℃、好ましくは９０℃〜１２０℃に保持することにより、得られるキャスト原反シートを形成しているポリプロピレン樹脂のβ晶分率は、Ｘ線法で１％以上５０％以下、好ましくは、５％以上３０％未満程度となる。なお、この値は、β晶核剤を含まない時の値である。
キャスト原反シートを形成しているポリプロピレン樹脂のβ晶分率が低すぎる場合は、耐電圧特性などコンデンサーの特性が向上するものの、フィルム表面を平滑化するため、素子巻き等の加工適性に劣る傾向にある。しかしながら、前記β晶分率が前述の範囲であれば、コンデンサー特性と素子巻き加工性の両物性を十分に満足させることができる。
【０１００】
前記β晶分率は、Ｘ線回折強度測定によって得られた値である。その方法は、「Ａ．Ｔｕｒｎｅｒ−Ｊｏｎｅｓ  ｅｔ ａｌ．，Ｍａｋｒｏｍｏｌ．Ｃｈｅｍ．，７５巻，１３４頁 （１９６４）」に記載されている方法によって算出される値であり、通常、Ｋ値と呼ばれている値である。即ち、前記β晶分率とは、α晶由来の３本の回折ピークの高さの和と、β晶由来の１本の回折ピークの比によってβ晶の比率を表現したものである。
上記キャスト原反シートの厚さには特に制限はないが、通常、０．０５ｍｍ〜２ｍｍ、好ましくは、０．１ｍｍ〜１ｍｍである。
【０１０１】
＜２軸延伸ポリプロピレンフィルムの成形方法＞
本発明のコンデンサー用２軸延伸ポリプロピレンフィルムは、前記ポリプロピレンキャスト原反シートに延伸処理を行って作製することができる。延伸は、縦、及び横の２軸に配向させる２軸延伸が好ましい。また、延伸方法としては、逐次２軸延伸方法が好ましい。逐次２軸延伸方法としては、まずキャスト原反シートを１００〜１６０℃の温度に保ち、速度差を設けたロール間にポリプロピレンキャスト原反シートを通して、流れ方向に３〜７倍に延伸し、直ちに室温に冷却する。この縦延伸工程の温度を適切に調整することにより、すなわち、上述の１００〜１６０℃に保つことにより、β晶が融解してα晶に転移し、その結果、フィルム表面の凹凸が顕在化する。引き続き、前記延伸フィルムをテンターに導いて１６０℃以上１８５℃以下の温度で幅方向に３〜１１倍に延伸した後、緩和、熱固定を施し巻き取る。巻き取られたフィルムは、２０〜４５℃程度の温度下でエージング処理を施された後、所望の製品幅に裁断することが出来る。
【０１０２】
このような延伸工程によって、機械的強度、剛性に優れたフィルムとなり、また、表面の凹凸もより明確化され、微細に粗面化された延伸フィルムとなる。
本発明のフィルムの表面には、素子巻き適性を向上させつつ、コンデンサー特性を良好とする適度な表面粗さを付与することが好ましい。
【０１０３】
すなわち、本発明は、さらに、２軸延伸ポリプロピレンフィルムの少なくともその一方の面の表面粗さが、中心線平均粗さ（Ｒａ）で０．０５μｍ以上０．１５μｍ以下、且つ最大高さ（Ｒｚ）で０．５μｍ以上１．５μｍ以下であるように微細粗面化されていることを特徴とする、コンデンサー用２軸延伸ポリプロピレンフィルムに関する。
【０１０４】
ＲａやＲｚ（旧ＪＩＳ定義のＲｍａｘ）がある程度大きい値であると、巻き取り、巻き戻しなどの加工や、コンデンサー加工の際には、素子巻き加工において、フィルム間に適度な空隙が生じるためフィルムが適度にすべり、巻取りにシワが入りにくく、かつ横ズレも起きにくくなる。しかし、それらの値が大きすぎると、表面光沢性や透明性などに実用上の問題を生じる。また、コンデンサーにおいては、フィルム間の層間空隙が大きくなることによる重量厚み低下が起こり、耐電圧性の低下を招くため、好ましくない。逆に、突起体積が低く、フィルムの表面がある程度平滑でＲａやＲｚがある程度小さい値であると、耐電圧性の面では有利となるが、前記突起体積が低い値でＲａやＲｚが小さくなりすぎると、フィルムが滑りにくく、巻き加工の際にシワが発生しやすくなり、生産性が低下するため好ましくない。また、細かなシワなどはコンデンサーの耐電圧性の悪化をも招くので実用上問題がある。
【０１０５】
ＲａおよびＲｚ（旧ＪＩＳ定義のＲｍａｘ）の測定は、例えばＪＩＳ−Ｂ０６０１：２００１（対応規格ＩＳＯ４２８７  １９９７）等に定められている方法によって、一般的に広く使用されている触針式、あるいは非接触式表面粗さ計などを用いて測定される。装置のメーカーや型式には何ら制限は無い。本発明における検討では、小坂研究所社製、万能表面形状測定器ＳＥ−３０型を用い、粗さ解析装置ＡＹ−４１型によって、ＪＩＳ−Ｂ０６０１：２００１に定められている方法に準拠してＲａおよびＲｚ（旧ＪＩＳ定義のＲｍａｘ）を求めた。接触法（ダイヤモンド針等による触針式）、非接触法（レーザー光等による非接触検出）のどちらでも測定可能であるが、本発明においては、接触法により測定し、その値の信頼性を、必要に応じて非接触法値により補足参照して行った。
【０１０６】
フィルム表面に微細な凹凸を与える方法としては、エンボス法、エッチング法など、公知の各種粗面化方法を採用することが出来るが、その中でも、不純物の混入などの必要がない、β晶の生成割合をコントロールする手法を用いた粗面化法が好ましい。延伸後のポリプロピレンフィルムを形成しているポリプロピレン樹脂のβ晶の生成割合は、一般的には、キャスト温度やキャストスピードによってもコントロールすることができる。また、縦延伸工程のロール温度ではβ晶の融解／転移割合を制御することができ、これらβ晶生成とその融解／転移の二つのパラメーターについて最適な製造条件を選択することで、フィルム表面に微細な粗表面を得ることが出来る。
【０１０７】
本発明においては、本発明に係る範囲の低分子量成分による、２軸延伸ポリプロピレンフィルムを形成しているポリプロピレン樹脂の結晶化挙動の変化によって、特徴的な微結晶が形成する。そのため、フィルム表面に微細な凹凸を得るためのβ晶生成にも有用な効果を得ることが出来る。つまり、β晶生成の割合を調整するために、ポリプロピレン原料樹脂の製造条件を従来条件から大きく変更しなくても、本発明に係る特徴的な分子量分布の構成とすることによって、球晶サイズが小さく、かつ球晶密度が大きくなりすぎないように制御することができる。そのため、本発明に係る前記表面粗さを実現することができ、他の性能を損なうことなく、効果的に巻き加工適性を付与することが可能となる。
【０１０８】
本発明は、さらに、２軸延伸ポリプロピレンフィルムの厚さが、１μｍ以上６μｍ以下、好ましくは１．５μｍ以上４μｍ以下であり、より好ましくは１．５μｍ以上３．５μｍ以下、さらに好ましくは１．８μｍ以上３μｍ以下であることを特徴とする極薄のコンデンサー用２軸延伸ポリプロピレンフィルムに関する。
本発明において、２軸延伸ポリプロピレンフィルムの厚さとは、ＪＩＳ−Ｃ２３３０に準拠して、ＪＩＳ  Ｂ７５０２  １９９４（対応規格  ＩＳＯ３６１１  １９７８）により、マイクロメーターを用いて測定した、２軸延伸ポリプロピレンフィルムの厚みの値のことを指す。
【０１０９】
本発明のコンデンサー用２軸延伸ポリプロピレンフィルムにおいて、金属蒸着加工工程などの後工程において、接着特性を高める目的で、延伸・熱固定工程終了後に、オンラインもしくはオフラインにてコロナ放電処理を行っても構わない。コロナ放電処理としては公知の方法を用いることができるが、雰囲気ガスとして空気、炭酸ガス、窒素ガス、及びこれらの混合ガス中で処理することが望ましい。
本発明のコンデンサー用２軸延伸ポリプロピレンフィルムには、カルボニル基を有するヒンダードフェノール系酸化防止剤の他、塩素吸収剤等の必要な安定剤をコンデンサー特性に影響を及ぼさない範囲内で添加しても良く、塩素吸収剤としては、ステアリン酸カルシウムなどの金属石鹸が好ましく用いられる。
【０１１０】
本発明のコンデンサー用２軸延伸ポリプロピレンフィルム中に含まれる総灰分は、電気特性を良化するために、可能な限り少ないことが好ましく、ポリプロピレンフィルムの総質量に対して、質量基準で５０ｐｐｍ以下、好ましくは、４０ｐｐｍ以下である。
また、本発明のコンデンサー用２軸延伸ポリプロピレンフィルムの上述の特性（重量平均分子量、分子量分布、立体規則制度、フィルムの厚み、耐電圧性、延伸性能、酸化防止剤の含有量、及び表面粗さ等）は、キャスト原反シートを２軸延伸して得られたポリプロピレンフィルム、すなわち、金属化工程前のポリプロピレンフィルムの特性のことを指す。
【０１１１】
＜コンデンサー用金属化ポリプロピレンフィルム＞
本発明のコンデンサー用２軸延伸ポリプロピレンフィルムをコンデンサーとして加工する際の電極は、特に限定されるものではなく、例えば、金属箔や、少なくとも片面を金属化した紙やプラスチックフィルムであることが好ましいが、小型・軽量化が一層要求されるコンデンサー用途においては、本発明のフィルムの片面もしくは両面を直接金属化した電極が好ましい。すなわち、本発明のコンデンサー用２軸延伸ポリプロピレンフィルムの少なくとも片面を金属化することにより、本発明のコンデンサー用金属化ポリプロピレンフィルムを得ることができる。このときフィルムの片面もしくは両面を金属化するのに用いられる金属としては、亜鉛、鉛、銀、クロム、アルミニウム、銅、ニッケルなどの単体、複数種の混合物、合金などを制限無く用いることができる。このうち、環境や、経済性、コンデンサー性能などを考慮し、亜鉛やアルミニウムを用いることが、好ましい。
【０１１２】
本発明のコンデンサー用２軸延伸ポリプロピレンフィルムを直接金属化する方法としては、真空蒸着法やスパッタリング法を挙げることが出来るが、これらに限定されるものではない。生産性や経済性などの観点から、真空蒸着法が好ましい。真空蒸着法としては、一般的にるつぼ法式やワイヤー方式などを挙げることができるが、特に限定されるものではなく、適宜最適なものを選択すればよい。
【０１１３】
蒸着により金属化する際のマージンパターンも特に限定されるものではないが、コンデンサーの保安性等の特性を向上させる点から、フィッシュネットパターンないしはＴマージンパターン等といった、いわゆる特殊マージンを含むパターンが好ましい。このようなパターンを本発明のフィルムの片方の面上に施した場合、保存安定性が高まり、コンデンサーの破壊、ショートの防止、などの点からも効果的であり好ましい。
マージンを形成する方法はテープ法、オイル法など、一般に公知の方法を、何ら制限無く使用することが出来る。
【０１１４】
本発明のコンデンサー用２軸延伸ポリプロピレンフィルムは、表面が微細に粗面化されているため、素子巻き適性に優れており、耐電圧特性も高い。また、フィルムの厚みが１〜６μｍと非常に薄いフィルムであるため、高い静電容量を発現し易い上、長期耐用性にも優れているので、小型、かつ、５μＦ以上、好ましくは１０μＦ以上、さらに好ましくは２０μＦ以上の高容量のコンデンサーに極めて好適である。
【実施例】
【０１１５】
次に、本発明を実施例によってさらに具体的に説明するが、本発明の範囲はこれらに限定されるものではない。また、特に断らない限り、例中の「部」及び「％」はそれぞれ「質量部」及び「質量％」を示す。【０１１６】
〔特性値の測定方法ならびに効果の評価方法〕
各実施例における特性値の測定方法及び効果の評価方法はつぎの通りである。
（１）重量平均分子量（Ｍｗ）、分子量分布（Ｍｗ／Ｍｎ、Ｍｚ／Ｍｎ）、および微分分布値の測定
２軸延伸ポリプロピレンフィルムを形成しているポリプロピレン樹脂の分子量（Ｍｗ）、分子量分布（Ｍｗ／Ｍｎ、Ｍｚ／Ｍｎ）、分布曲線の微分分布値の評価は、ＧＰＣ（ゲルパーミエーションクロマトグラフィー）を用い、以下の条件で測定し行った。
測定機：東ソー株式会社製、示差屈折計（ＲＩ）内蔵高温ＧＰＣ
ＨＬＣ−８１２１ＧＰＣ−ＨＴ型カラム：東ソー株式会社製、ＴＳＫｇｅｌ ＧＭＨＨＲ−Ｈ（２０）ＨＴを３本連結
カラム温度：１４０℃
溶離液：トリクロロベンゼン
流速：１．０ｍｌ／ｍｉｎ
検量線の作製には、東ソー株式会社製の標準ポリスチレンを用い、測定結果はポリプロピレン値に換算した。【０１１７】
微分分布値は、次のような方法で得た。
まず、ＲＩ検出計において検出される強度分布の時間曲線（溶出曲線）を、検量線を用いて重量平均分子量（Ｌｏｇ（Ｍ））に対する分布曲線とした。次に、分布曲線の全面積を１００％とした場合のＬｏｇ（Ｍ）に対する積分分布曲線を得た後、この積分分布曲線をＬｏｇ（Ｍ）で、微分することによってＬｏｇ（Ｍ）に対する微分分布曲線を得ることが出来る。この微分分布曲線から、Ｌｏｇ（Ｍ）＝４．５およびＬｏｇ（Ｍ）＝６のときの微分分布値を読んだ。なお、微分分布曲線を得るまでの一連の操作は、通常、ＧＰＣ測定装置に内蔵の解析ソフトウェアを用いて行うことが出来る。【０１１８】
（２）メソペンタッド分率（［ｍｍｍｍ］）測定
ポリプロピレンフィルムを以下の溶媒に溶解し、高温型フーリエ変換核磁気共鳴装置（高温ＦＴ−ＮＭＲ）を用いて、以下の条件で、メソペンタッド分率（［ｍｍｍｍ］）を求めた。
測定機：日本電子株式会社製、高温ＦＴ−ＮＭＲ  ＪＮＭ−ＥＣＰ５００
観測核：１３Ｃ（１２５ＭＨｚ）
測定温度：１３５℃
溶媒：オルト−ジクロロベンゼン〔ＯＤＣＢ：ＯＤＣＢと重水素化ＯＤＣＢの混合溶媒（４／１）〕
測定モード：シングルパルスプロトンブロードバンドデカップリング
パルス幅：９．１μｓｅｃ（４５°パルス）
パルス間隔：５．５ｓｅｃ
積算回数：４５００回
シフト基準：ＣＨ３（ｍｍｍｍ）＝２１．７ｐｐｍ
５連子（ペンタッド）の組み合わせ（ｍｍｍｍやｍｒｒｍなど）に由来する各シグナルの強度積分値より、百分率（％）で算出した。ｍｍｍｍやｍｒｒｍなどに由来する各シグナルの帰属に関しては、例えば、「Ｔ．Ｈａｙａｓｈｉ  ｅｔ  ａｌ．，Ｐｏｌｙｍｅｒ，２９巻，１３８頁（１９８８）」などのスペクトルの記載を参考とした。【０１１９】
（３）２軸延伸ポリプロピレンフィルムの高温耐電圧性（交流絶縁破壊強度）の評価
テスト延伸により得た２軸延伸ポリプロピレンフィルムの耐電圧性は、ＪＩＳ−Ｃ２３３０ ７．４．１１．２（絶縁破壊電圧・平板電極法：Ｂ法）に準じて交流（ＡＣ）による絶縁破壊電圧値を測定することによって評価した。昇圧速度は１００Ｖａｃ／ｓｅｃ、破壊の際の遮断電流は１０ｍＡとし、測定回数は１８回とした。ここでは、測定された平均電圧値を、フィルムの厚みで割ったものを、絶縁破壊強度として評価に用いた。送風循環式高温槽内にフィルム及び電極冶具をセットして、評価温度１００℃にて、測定を行った。
高温交流絶縁破壊強度は、３００Ｖａｃ／μｍ以上が、望ましいと言える。【０１２０】
（４）フィルム厚の評価
２軸延伸ポリプロピレンフィルムの厚さ（μｍ）は、マイクロメーター（ＪＩＳ−Ｂ７５０２）を用いて、ＪＩＳ−Ｃ２３３０に準拠して測定した。【０１２１】
（５）極薄フィルムの生産容易性
生産設備にて、極薄フィルムを生産した際の生産性（延伸容易）を、生産中（フィルムの延伸中）の破断頻度等を勘案し、定性的に判断した。本発明において、破断頻度が小さいフィルムを、極薄フィルムの生産性が高いとし、破断頻度が大きいフィルムを、極薄フィルムの生産性が低いとして評価した。【０１２２】
（６）２軸延伸ポリプロピレンフィルム中の酸化防止剤残存量の測定
２軸延伸ポリプロピレンフィルムを裁断し、溶媒を加え、超音波抽出でフィルム中に残存している酸化防止剤を抽出した。
得られた抽出液を、高速液体クロマトグラフ／紫外線検出器を用いて２次剤の測定を行った。得られたクロマトグラフのピーク強度から、予め求めてある検量線を用いて、２次剤の残存量を計算した。【０１２３】
（７）表面粗さの測定
２軸延伸ポリプロピレンフィルムの中心線平均粗さ（Ｒａ）、および、最大高さ（Ｒｚ、旧ＪＩＳ定義でのＲｍａｘ）の測定は、小坂研究所社製、万能表面形状測定器ＳＥ−３０型を用い、粗さ解析装置ＡＹ−４１型によって、ＪＩＳ−Ｂ０６０１に定められている方法に準拠して求めた。測定回数は３回行い、その平均値を評価に用いた。本評価では、接触法により測定し、その値の信頼性を、必要に応じて非接触法値により補足、確認した。【０１２４】
（８）極薄フィルムの高温耐電圧性（直流絶縁破壊強度）の評価
２軸延伸フィルムの耐電圧性は、ＪＩＳ−Ｃ２３３０  ７．４．１１．２（絶縁破壊電圧・平板電極法：Ｂ法）に準じ、絶縁破壊電圧値を直流（ＤＣ）にて測定することによって評価した。昇圧速度は１００Ｖｄｃ／ｓｅｃ、破壊の際の遮断電流は１０ｍＡとし、測定回数は１８回とした。ここでは、測定された平均電圧値を、フィルムの厚みで割ったものを、絶縁破壊強度として評価に用いた。送風循環式高温槽内にフィルム及び電極冶具をセットして、評価温度１００℃にて、測定を行った。
絶縁破壊強度は、４８０Ｖｄｃ／μｍ以上が、実用上望ましいと言える。【０１２５】
（９）コンデンサーフィルムとしての適性評価
極薄化、表面の微細化、高温下での高い耐電圧性について勘案し、コンデンサーフィルムとしての適性を総合的に判断した。好適なものを「Ａ」とし、従来と変わらないものを「Ｂ」と評価した。【０１２６】
（１０）コンデンサー素子の作製
２軸延伸ポリプロピレンフィルムに、Ｔマージン蒸着パターンを蒸着抵抗１２Ω／□にてアルミニウム蒸着を施し、金属化ポリプロピレンフィルムを得た。小幅にスリットした後に、２枚の金属化フィルムを相合わせて、株式会社皆藤製作所製、自動巻取機  ３ＫＡＷ−Ｎ２型を用い、巻き取り張力４００ｇにて、１１５０ターン巻回を行った。
素子巻きした素子は、プレスしながら１２０℃にて６時間熱処理を施した後、素子端面に亜鉛金属を溶射し、扁平型コンデンサーを得た。出来上がったコンデンサーの静電容量は、１００μＦ（±５μＦ）であった。【０１２７】
（１１）コンデンサー素子の高温耐電圧性試験
得られたコンデンサー素子の高温耐電圧試験を以下の手順で行った。
まず、予め素子を試験温度（１０５℃）にて１時間以上予熱した後、試験前の初期の電気容量を、日置電機株式会社製ＬＣＲハイテスター３５２２−５０にて評価した。次に、１０５℃の高温槽中にて、高圧電源を用い、コンデンサー素子に直流１．０ｋＶの電圧を１分間負荷した。電圧負荷を終えた後の素子の容量をＬＣＲテスターで測定し、電圧負荷前後の容量変化率を算出した。ついで、素子を再度高温槽内に戻し、２回目の電圧負荷を行い、２回目の容量変化（累積）を求め、これを４回繰り返した。１回目と４回目の容量変化率を評価に用いた。
４回目の電気容量変化率が、−２０％以下が実用上好ましいといえる。【０１２８】
〔重合触媒：固体状チタン触媒成分（Ｉ）の調製〕
精製したｎ−ヘプタン５００ｍｌ、ジエチルアルミニウムクロリド０．５モル（有機金属化合物触媒成分（ＩＩ））にジイソアミルエーテル１．２モル（電子供与体（ａ））を２５℃で２分間かけて加え、１０分間保持した。（反応液（Ｉ））
窒素置換された２リットルの反応器に四塩化チタン４．０モルを加え、３５℃に昇温後、これに前記の反応液（Ｉ）を３時間かけて加え、３０分間保持した。次いで７５℃に昇温し、１時間保持した。
前記の液体を室温まで冷却し、上澄み液を取り除き、次いで精製ｎ−ヘプタン１リットルを加え、静置させ、上澄みを取り除く、所謂洗浄操作を合計４回実施した。
得られた固体の１００グラムを精製ｎ−ヘプタンに懸濁させ、２０℃のイソアミルエーテル８０グラム（電子供与体（ａ））と四塩化チタン１８０グラム（電子供与体（ｂ））とを室温にて１時間かけて加え、６５℃で１時間保持した。その後、室温まで徐冷し、上澄み液を除去、精製ｎ−ヘプタンを２リットル加える洗浄操作を合計４回繰り返し、固体状チタン触媒成分（Ｉ）を得た。【０１２９】
〔重合実施例〕
内容積６００リットルの重合器に、室温で２００リットルのプロピレンおよび水素６２００ＮＬを加えた後、ジエチルアルミニウムクロリド１００ミリモル（有機金属触媒成分（ＩＩ））、パラトルイル酸メチル８０ミリモル（電子供与体（ＩＩＩ））、および固体状チタン触媒成分（Ｉ）をチタン原子換算で１５ミリモルを加え、速やかに重合器内を７０℃まで昇温した。７０℃で１時間保持した後、未反応のプロピレンをパージし、窒素雰囲気下、精製ヘプタン２００リットルに懸濁した。その後、乾燥した窒素雰囲気の別容器に前記スラリーを移送し、８０リットルのメタノールと、２０％水酸化ナトリウム水溶液４００ミリリットルを更に加え、攪拌した。
攪拌完了後、静置して上記の水−メタノール相を除去した後、水による洗浄を繰り返し、次いでヘプタンを濾別し、ヘプタンによる洗浄操作を行った。更に８０℃で一晩減圧乾燥し、ポリプロピレン重合体粒子を得た。【０１３０】
〔ポリプロピレン樹脂〕
前記固体状チタン触媒成分（Ｉ）を用い、重合条件を変化させることにより低分子量成分量を調整したポリプロピレン原料樹脂Ａ、およびポリプロピレン原料樹脂Ｂを得た。
また、比較のため、マグネシウム、塩素、チタンおよびフタル酸ジイソブチルを含む公知の固体状チタン触媒成分を含み、電子供与体（ＩＩＩ）を含まないオレフィン系重合用触媒を用いて、重合条件を適宜変化させることによってポリプロピレン原料樹脂Ｃ、およびポリプロピレン原料樹脂Ｄを得た。
さらに、ポリプロピレン原料樹脂Ｄに過酸化処理を施し、低分子量成分量を調整してポリプロピレン原料樹脂Ｅを得た。
また、ポリプロピレン原料樹脂Ａに過酸化処理を施し、低分子量成分量を調整してポリプロピレン原料樹脂Ｆを得た。
表１および２には、これらポリプロピレン原料樹脂から製造したフィルムを形成しているポリプロピレン樹脂の分析値を示した。【０１３１】
＜研究用小型延伸装置による製造＞
〔実施例１〕
前記固体状チタン触媒成分（Ｉ）を用いたポリプロピレン原料樹脂Ａを押出機に供給して、樹脂温度２５０℃で溶融し、Ｔダイを用いて押出し、金属ドラムに巻きつけて固化させ、厚さ約２５０μｍのキャスト原反シートを作製した。引き続きこの未延伸キャスト原反シートをブルックナー社製研究用延伸装置ＫＡＲＯ  ＩＶ  ラボストレッチャーにて、１５０℃の温度で、流れ方向に５倍に延伸した後、直ちに横方向に１０倍に延伸して、厚さ５μｍの薄い２軸延伸ポリプロピレンフィルムを得た。得られたフィルムの分子特性、並びにフィルムの物性値を表１にまとめる。なお、表１の分子量微分分布値差、分子量（Ｍｗ）、分子量分布（Ｍｗ／Ｍｎ、Ｍｚ／Ｍｎ）、メソペンタッド分率は、フィルムを形成しているポリプロピレン樹脂の分析値である。【０１３２】
〔実施例２〕
実施例１のポリプロピレン原料樹脂Ａに代えて、低分子量成分の含有量が異なるポリプロピレン原料樹脂Ｂを押出機に供給した以外は、実施例１と同様にして、厚さ５μｍの薄い２軸延伸ポリプロピレンフィルムを得た。得られたフィルムの分子特性並びにフィルムの物性値を表１にまとめる。なお、表１の分子量微分分布値差、分子量（Ｍｗ）、分子量分布（Ｍｗ／Ｍｎ、Ｍｚ／Ｍｎ）、メソペンタッド分率は、フィルムを形成しているポリプロピレン樹脂の分析値である。【０１３３】
〔比較例１〕
実施例１のポリプロピレン原料樹脂Ａに代えて、フタル酸ジイソブチルを用いた触媒から得たポリプロピレン原料樹脂Ｃを押出機に供給した以外は、実施例１と同様にして、厚さ５μｍの薄い２軸延伸ポリプロピレンフィルムを得た。得られたフィルムの分子特性並びにフィルムの物性値を表１にまとめる。なお、表１の分子量微分分布値差、分子量（Ｍｗ）、分子量分布（Ｍｗ／Ｍｎ、Ｍｚ／Ｍｎ）、メソペンタッド分率は、フィルムを形成しているポリプロピレン樹脂の分析値である。【０１３４】
〔比較例２〕
実施例１のポリプロピレン原料樹脂Ａに代えて、フタル酸ジイソブチルを用いた触媒から得たポリプロピレン原料樹脂Ｄを押出機に供給した以外は、実施例１と同様にして、厚さ５μｍの薄い２軸延伸ポリプロピレンフィルムを得た。得られたフィルムの分子特性並びにフィルムの物性値を表１にまとめる。なお、表１の分子量微分分布値差、分子量（Ｍｗ）、分子量分布（Ｍｗ／Ｍｎ、Ｍｚ／Ｍｎ）、メソペンタッド分率は、フィルムを形成しているポリプロピレン樹脂の分析値である。【０１３５】
〔比較例３〕
実施例１のポリプロピレン原料樹脂Ａに代えて、ポリプロピレン原料樹脂Ｄに過酸化処理を施し、低分子量成分量を調整して作製したポリプロピレン原料樹脂Ｅを押出機に供給した以外は、実施例１と同様にして、厚さ５μｍの薄い２軸延伸ポリプロピレンフィルムを得た。得られたフィルムの分子特性並びにフィルムの物性値を表１にまとめる。なお、表１の分子量微分分布値差、分子量（Ｍｗ）、分子量分布（Ｍｗ／Ｍｎ、Ｍｚ／Ｍｎ）、メソペンタッド分率は、フィルムを形成しているポリプロピレン樹脂の分析値である。【０１３６】
＜生産設備による極薄フィルムの製造＞
〔実施例３〕
実施例１のポリプロピレン原料樹脂Ａを押出機に供給して、樹脂温度２５０℃で溶融し、Ｔダイを用いて押出し、表面温度を９５℃に保持した金属ドラムに巻きつけて固化させ、厚さ約１２５μｍのキャスト原反シートを作製した。引き続きこの未延伸キャスト原反シートを１４０℃の温度で、流れ方向に５倍に延伸し、直ちに室温まで冷却した後、ついでテンターにて１６５℃の温度で横方向に１０倍に延伸して、厚さ２．５μｍの非常に薄い２軸延伸ポリプロピレンフィルムを得た。得られたフィルムの分子特性並びにフィルムの物性値を表２にまとめる。また、得られた２軸延伸ポリプロピレンフィルムから作製したコンデンサー素子の耐電圧性を表３にまとめる。なお、表２の分子量微分分布値差、分子量（Ｍｗ）、分子量分布（Ｍｗ／Ｍｎ、Ｍｚ／Ｍｎ）、メソペンタッド分率、２次酸化防止剤残存量はフィルムを形成しているポリプロピレン樹脂の分析値である。【０１３７】
〔実施例４〕
実施例３のポリプロピレン原料樹脂Ａに代えて、ポリプロピレン原料樹脂Ｆを押出機に供給した以外は、実施例３と同様にして、厚さ２．５μｍの非常に薄い２軸延伸ポリプロピレンフィルムを得た。得られたフィルムの分子特性並びにフィルムの物性値を表２にまとめる。また、得られた２軸延伸ポリプロピレンフィルムから作製したコンデンサー素子の耐電圧性を表３にまとめる。なお、表２の分子量微分分布値差、分子量（Ｍｗ）、分子量分布（Ｍｗ／Ｍｎ、Ｍｚ／Ｍｎ）、メソペンタッド分率、２次酸化防止剤残存量はフィルムを形成しているポリプロピレン樹脂の分析値である。【０１３８】
〔比較例４〕
実施例３のポリプロピレン原料樹脂Ａに代えて、ポリプロピレン原料樹脂Ｅを押出機に供給した以外は、実施例３と同様にして、厚さ２．５μｍの非常に薄い２軸延伸ポリプロピレンフィルムを得た。得られたフィルムの分子特性並びにフィルムの物性値を表２にまとめる。また、得られた２軸延伸ポリプロピレンフィルムから作製したコンデンサー素子の耐電圧性を表３にまとめる。なお、表２の分子量微分分布値差、分子量（Ｍｗ）、分子量分布（Ｍｗ／Ｍｎ、Ｍｚ／Ｍｎ）、メソペンタッド分率、２次酸化防止剤残存量は、フィルムを形成しているポリプロピレン樹脂の分析値である。【０１３９】
【表１】
2013105552.tif 000003
【０１４０】
【表２】
2013105552.tif 000004
【０１４１】
【表３】
2013105552.tif 000005
【０１４２】
実施例１、２、３および４で明らかな通り、本発明の２軸延伸ポリプロピレンフィルムは、高い絶縁破壊電圧値を有しているフィルムであるので、耐熱性能、及び高耐電圧性能に優れた、コンデンサー用フィルムとして、極めて好適なものであった。【０１４３】
しかしながら、分子量分布が狭く、微分分布値差（低分子量成分量）が本発明の範囲外である従来技術では、絶縁破壊電圧値が劣るものであった（比較例１）。さらに、分子量分布が広くても、微分分布値差（低分子量成分量）が本発明の範囲外であると、絶縁破壊電圧値が劣るものであった（比較例２）。比較例１のポリプロピレン原料樹脂を過酸化分解し、微分分布値差（低分子量成分量）を増やしても、耐電圧性向上の効果は得られたものの、十分満足できる結果は得るには至らなかった（比較例３）。【０１４４】
本発明の２軸延伸ポリプロピレンフィルムの場合は、２．５μｍ厚フィルムが容易に得られた上、高い耐電圧性と微細な表面性能を兼ね備えていた（実施例３）のに対し、従来技術によると、延伸中破断が多く、２．５μｍ厚フィルムが容易には得られ難い上、耐電圧性能も充分とは言えないものであった（比較例４）。
【産業上の利用可能性】
【０１４５】
本発明の２軸延伸ポリプロピレンフィルムは、高温下における耐電圧特性（破壊電圧値）が高いため、フィルムコンデンサーに好ましく用いられる。また、フィルムの膜厚が１〜６μｍと非常に薄い２軸延伸フィルムであるので、高電圧、耐熱性が要求される自動車や電力用途などの小型かつ大容量型のコンデンサー用として特に有用である。
【図１】
2013105552.tif 000006
【国際調査報告】
2013105552.tif 000007
2013105552.tif 000008
2013105552.tif 000009
2013105552.tif 000010